(57)【要約】  ポリマー多層光学フィルムを含む光学フィルタが提供される。光学フィルムは、反射帯域の短波長側における短波長帯域縁部、及び反射帯域の長波長側における長波長帯域縁部のうちの１つである、位置に依存しない反射帯域縁部を含む反射帯域を有する。反射帯域縁部は、第１の位置では第１の波長あり、第１の位置とは異なる第２の位置では第２の波長であり、位置により変化する垂直入射の反射帯域縁部波長を有する。第１の波長は、第２の波長よりも少なくとも２パーセント長くてよい。
2018530783.tif 000002
【特許請求の範囲】
【請求項１】
ポリマー多層光学フィルムを備える光学フィルタであって、前記ポリマー多層光学フィルムは、第１の反射帯域縁部を有する反射帯域を有し、前記第１の反射帯域縁部は、位置に依存する垂直入射の第１の反射帯域縁部波長を有し、前記第１の反射帯域縁部は、位置に依存しない、前記反射帯域の短波長側の短波長帯域縁部と、前記反射帯域の長波長側の長波長帯域縁部とのうちの１つであり、前記垂直入射の第１の反射帯域縁部波長は、第１の位置では第１の波長であり、前記第１の位置とは異なる第２の位置では第２の波長であり、前記第１の波長は前記第２の波長よりも少なくとも２パーセント長い、光学フィルタ。
【請求項２】
前記反射帯域が、前記第１の位置において前記第２の位置よりも少なくとも２パーセントだけ長い垂直入射の反射帯域中心波長を有する、請求項１に記載の光学フィルタ。
【請求項３】
前記垂直入射の第１の反射帯域縁部波長が、レンズの縁部に最も近い部分の第１の端部から、前記第１の端部の反対側の部分の第２の端部までの、弧長に沿った前記ポリマー多層光学フィルムの少なくとも一部分において実質的に単調に減少する、請求項１に記載の光学フィルタ。
【請求項４】
垂直入射における前記フィルムの少なくとも一部について、前記反射帯域は６０ｎｍ以下の幅（ＦＷＨＭ）を有し、前記ポリマー多層光学フィルムは、４２０ｎｍ〜６８０ｎｍで少なくとも５０％の平均内部透過率を有するとともに、５５０ｎｍを含みかつ前記反射帯域に関連付けられた１０ｎｍ幅の波長範囲にわたって１０％以下の平均内部透過率を有する、請求項１に記載の光学フィルタ。
【請求項５】
前記第１の帯域縁部は前記長波長帯域縁部であり、垂直入射における前記ポリマー多層光学フィルムの少なくともいくつかの部分について、前記長波長帯域縁部は４２０〜４４０ｎｍの範囲にあり、前記ポリマー多層光学フィルムは、前記反射帯域全体で２％未満の平均光透過率を有し、１０ｎｍ又は前記長波長帯域縁部より長い波長を有する垂直入射の青色光の少なくとも８０パーセントを透過する、請求項１に記載の光学フィルタ。
【請求項６】
前記反射帯域が第２の帯域縁部を有し、前記第１の帯域縁部は前記短波長帯域縁部であり、前記第２の帯域縁部は前記長波長帯域縁部であり、垂直入射における前記ポリマー多層光学フィルムの少なくともいくつかの部分について、前記短波長帯域縁部は約４００ｎｍ以下であり、前記長波長帯域縁部は４２０〜４４０ｎｍの範囲にあり、前記ポリマー多層光学フィルムは、前記反射帯域全体で２％未満の平均光透過率を有し、１０ｎｍ又は前記長波長帯域縁部より長い波長を有する青色光の少なくとも８０パーセントを透過する、請求項１に記載の光学フィルタ。
【請求項７】
前記反射帯域は第２の帯域縁部を有し、前記第１の帯域縁部は前記短波長帯域縁部であり、前記第２の帯域縁部は前記長波長帯域縁部であり、垂直入射における前記ポリマー多層光学フィルムの少なくとも一部分は、４４０ｎｍ〜４８０ｎｍの波長範囲の少なくとも８０パーセントを反射し、前記長波長帯域縁部より１０ｎｍ長く、かつ前記短波長帯域縁部より１０ｎｍ短い波長の青色光の５０％より多くを透過する、請求項１に記載の光学フィルタ。
【請求項８】
請求項１に記載の第１の光学フィルタを備える第１の眼鏡レンズと、
請求項１に記載の第２の光学フィルタを備える第２の眼鏡レンズと、
第１のレンズ取付部、及び前記第１のレンズ取付部の近傍にある第２のレンズ取付部を有するフレームであって、前記第１の眼鏡レンズは前記第１のレンズ取付部に取り付けられ、前記第２の眼鏡レンズは前記第２のレンズ取付部に取り付けられたフレームと、
を備える眼鏡。
【請求項９】
ポリマー多層光学フィルムを備える光学フィルタであって、前記フィルムは反射帯域を有し、
前記フィルムは、第１の位置においてレンズに垂直入射で入射する光に対して第１の反射帯域縁部波長を有し、前記第１の位置において前記レンズに２５°の入射角で入射する光に対して第２の反射帯域縁部波長を有し、前記第２の反射帯域縁部波長は、前記第１の反射帯域縁部波長とは第１のパーセンテージだけ異なり、
前記フィルムは、前記第１の位置とは異なる第２の位置において前記レンズに２５°の入射角で入射する光に対して第３の反射帯域縁部波長を有し、前記第３の反射帯域縁部波長は、前記第１の反射帯域縁部波長とは、前記第１のパーセンテージの１／２未満である第２のパーセンテージだけ異なり、
前記第１の反射帯域縁部波長、前記第２の反射帯域縁部波長、及び前記第３の反射帯域縁部波長の各々は、前記反射帯域の短波長側の短波長帯域縁部の波長であるか、又は前記第１の反射帯域縁部波長、前記第２の反射帯域縁部波長、及び前記第３の反射帯域縁部波長の各々は、前記反射帯域の長波長側の長波長帯域縁部の波長である、
光学フィルタ。
【請求項１０】
前記光学フィルムが、前記第１の位置において前記レンズに垂直入射で入射する光に対して第１の反射帯域中央波長を有し、前記第１の位置において前記レンズに２５°の入射角で入射する光に対して第２の反射帯域中心波長を有し、前記第２の反射帯域中心波長は、前記第１の反射帯域中心波長とは第３のパーセンテージだけ異なり、
前記光学フィルムが、前記第２の位置において前記レンズに２５°の入射角で入射する光に対して第３の反射帯域中心波長を有し、前記第３の反射帯域中心波長は、前記第１の反射帯域中心波長とは、前記第３のパーセンテージの１／２未満である第４のパーセンテージだけ異なる、
請求項９に記載の光学フィルタ。
【請求項１１】
前記第１の反射帯域中心波長と前記第２の反射帯域中心波長との間の差の絶対値が少なくとも１２ｎｍであり、前記第１の反射帯域中心波長と前記第３の反射帯域中心波長との間の差の絶対値が６ｎｍ未満である、請求項１０に記載の光学フィルタ。
【請求項１２】
前記光学フィルムが、前記第１の位置における３０°の入射角において第４の反射帯域中心波長を有し、前記第４の反射帯域中心波長は、前記第１の反射帯域中心波長とは第５のパーセンテージだけ異なり、前記光学フィルムが、前記第１及び前記第２の位置とは異なる第３の位置における３０°の入射角において第５の反射帯域中心波長を有し、前記第５の反射帯域中心波長は、前記第１の反射帯域中心波長とは、前記第５のパーセンテージの１／２未満である第６のパーセンテージだけ異なる、請求項１０に記載の光学フィルタ。
【請求項１３】
第１の光線が、前記レンズの外面から垂直入射で前記第１の位置に入射するとき、前記外面とは反対側の前記レンズの近傍の点を通過し、第２の光線が、前記レンズの前記外面から２５°の入射角で前記第２の位置に入射するとき、前記点を通過する、請求項９に記載の光学フィルタ。
【請求項１４】
請求項９に記載の第１の光学フィルタを備える第１の眼鏡レンズと、
請求項９に記載の第２の光学フィルタを備える第２の眼鏡レンズと、
第１のレンズ取付部、及び前記第１のレンズ取付部の近傍にある第２のレンズ取付部を有するフレームであって、前記第１の眼鏡レンズは前記第１のレンズ取付部に取り付けられ、前記第２の眼鏡レンズは前記第２のレンズ取付部に取り付けられたフレームと、
を備える眼鏡。
【請求項１５】
反射帯域を有するポリマー多層光学フィルムを備える光学フィルタであって、空気中でレンズの外面に入射し、かつ前記外面の反対側の前記レンズの近傍の固定点を通過する光線の入射位置が、前記外面の一部分を通じて変化して、その結果、前記外面に対する前記光線の入射角が０°〜２５°で変化するとき、前記光学フィルタが、２．５パーセント未満の第１の最大変化量を有する反射帯域縁部波長を提供する、光学フィルタ。
【請求項１６】
前記レンズが曲率半径を有し、前記固定点が前記レンズの湾曲の中心から前記曲率半径の少なくとも半分だけ離された、請求項１５に記載の光学フィルタ。
【請求項１７】
前記外面に対する前記光線の前記入射角が０°〜２５°で変化するとき、２．５パーセント未満の第３の最大変化量を有する反射帯域中心波長を提供する、請求項１５に記載の光学フィルタ。
【請求項１８】
第１の眼鏡レンズを備える眼鏡であって、前記第１の眼鏡レンズが請求項１５に記載の光学フィルタを備え、前記眼鏡は、着用されたときに前記固定点が目の回転の中心となるように構成される、眼鏡。
【請求項１９】
頭部装着型ディスプレイであって、請求項１〜７、又は請求項９〜１３、又は請求項１５〜１７のいずれか一項に記載の光学フィルタを備える、頭部装着型ディスプレイ。
【請求項２０】
光学検出器を備える機械視覚システムであって、前記光学検出器が、請求項１〜７、又は請求項９〜１３、又は請求項１５〜１７のいずれか一項に記載の光学フィルタを備える、機械視覚システム。
【発明の詳細な説明】
【背景技術】
【０００１】
所望の反射帯域を提供するために多層光学フィルムが利用されることがある。多層光学フィルムの反射及び透過特性は、光学フィルム上の光の入射角に依存する。眼鏡レンズは多層光学フィルムを含み得る。
【発明の概要】
【０００２】
本明細書のいくつかの態様において、反射帯域を有するポリマー多層光学フィルムを含む光学フィルタが提供される。反射帯域は、位置に依存する垂直入射の第１の反射帯域縁部波長を有する、第１の反射帯域縁部を有する。第１の反射帯域縁部は、位置に依存しない、反射帯域の短波長側の短波長帯域縁部と、反射帯域の長波長側の長波長帯域縁部とのうちの１つである。垂直入射の第１の反射帯域縁部波長は、第１の位置では第１の波長であり、第１の位置とは異なる第２の位置では第２の波長であり、第１の波長は、第２の波長よりも少なくとも２パーセント長い。
【０００３】
本明細書のいくつかの態様において、反射帯域を有するポリマー多層光学フィルムを含む光学フィルタが提供される。フィルムは、第１の位置において、垂直入射でレンズ上に光が入射する第１の反射帯域縁部波長、及び第１の位置において、２５°の入射角でレンズ上に光が入射する第２の反射帯域縁部波長を有する。第２の反射帯域縁部波長は、第１の反射帯域縁部波長とは第１のパーセンテージだけ異なる。フィルムは、第１の位置とは異なる第２の位置において、２５°の入射角でレンズ上に光が入射する第３の反射帯域縁部波長を有し、第３の反射帯域縁部波長は、第１の反射帯域縁部波長とは、第１のパーセンテージの１／２未満である第２のパーセンテージだけ異なる。第１の反射帯域縁部波長、第２の反射帯域縁部波長、及び第３の反射帯域縁部波長の各々は、反射帯域の短波長側における短波長帯域縁部の波長であるか、又は第１の反射帯域縁部波長、第２の反射帯域縁部波長、及び第３の反射帯域縁部波長の各々は、反射帯域の長波長側における長波長帯域縁部の波長である。
【０００４】
本明細書のいくつかの態様において、反射帯域を有するポリマー多層光学フィルムを含む光学フィルタが提供される。空気中でレンズの外面に入射し、外面の反対側のレンズの近傍の固定点を通過する光線の入射位置が外面の一部分を通して変化し、その結果、外面における光線の入射角が０°〜２５°で変化する場合、光学フィルタは、２．５パーセント未満である第１の最大変化量を有する反射帯域縁部波長をもたらす。
【図面の簡単な説明】
【０００５】
【図１】個人によって観測される光をフィルタリングする光学レンズの概略側面図である。
【図２】本明細書に記載される眼鏡レンズを利用する眼鏡の例示的な斜視図である。
【図３】仮想的な光学フィルタの透過スペクトルのグラフである。
【図４】入射角の関数としての、ポリマー多層光学フィルムの反射帯域中心波長のグラフである。
【図５】レンズの形状の略図である。
【図６】レンズを通した視線方向の関数としての、眼鏡レンズのフィルム上における入射光の符号付き角度のグラフである。
【図７】視線方向の関数としての、レンズを通した視線方向に沿った反射帯域中心波長のグラフである。
【図８】レンズの弧長に沿った座標系を例示する図である。
【図９】レンズの弧長に沿った距離の関数としての、レンズを通した視線方向のグラフである。
【図１０】レンズの弧長に沿った距離の関数としての、レンズを通した視線方向に沿った反射帯域中心波長のグラフである。
【図１１】レンズの弧長に沿った距離の関数としての、レンズを通した視線方向に依存しない反射帯域中心波長を生成するために必要な反射帯域中心波長のパーセント変化のグラフである。
【図１２】レンズの弧長に沿った距離の関数としての、レンズを通した視線方向に依存しない実際の入射の反射帯域中心波長を生成するために必要な垂直入射反射帯域中心波長のグラフである。
【図１３Ａ】金型の概略斜視図である。
【図１３Ｂ】熱成形されたフィルム又はラミネートの斜視図である。
【図１４】レンズの弧長に沿った距離の関数としての、レンズを通した視線方向に依存しない反射帯域中心波長を生成するために必要な反射帯域中心波長のパーセント変化、及びサンプルのレンズで得られたパーセント変化のグラフである。
【図１５】機械視覚システムの概略例示図である。
【発明を実施するための形態】
【０００６】
以下の説明では、本明細書の一部を形成し、例示を目的として各種実施形態が示される添付図面を参照する。図面は、必ずしも一定の比率の縮尺ではない。本開示の範囲又は趣旨から逸脱することなく、他の実施形態が想定され、実施され得ることを理解されたい。それゆえ、以下の「発明を実施するための形態」は、限定的な意味で理解されるべきではない。
【０００７】
ポリマー多層光学フィルムを含む光学フィルタは、眼鏡レンズに組み入れられて、所望の反射及び透過特性をもたらすことができる。いくつかのケースにおいては、特定の光の波長を遮断することが望ましい。このような遮断は、遮断が望まれる波長において反射帯域を提供するポリマー多層光学フィルムを使用することによって実現され得る。このようなポリマー多層光学フィルムは、通常、１つ以上の積層体となった（通常）数十、数百、又は数千個の個々の微小層の界面における建設的又は破壊的な光の干渉に基づくので、干渉フィルタと表現されることがある。本明細書の光学フィルタは、レンズに組み入れられ得る。光学フィルタは、ポリマー多層干渉フィルタを含んでよく、いくつかのケースにおいては、例えば選択された波長を吸収することによってグレアを軽減するために含まれ得る、１つ以上の吸収層を更に含んでよい。いくつかの実施形態において、眼鏡レンズは屈折力を有することがあり、度付きレンズとして使用され得る。他の実施形態において、眼鏡レンズは実質的に屈折力を有さず、例えば保護眼鏡（例えば安全眼鏡、ゴーグル、フェイスシールド（例えば実験室用フェイスシールド、若しくはヘルメットに組み入れられたフェイスシールドなど））に使用されるか、又は主に眼鏡レンズのポリマー多層光学フィルムによってもたらされる光学的効果のために使用されることがある。本明細書の眼鏡レンズによってもたらされる光学的効果は、例えば色盲補正フィルタ、青色縁部フィルタ、レーザー光遮断フィルタ、及び画像ソースからのレンズ上の入射光を変更するため、若しくは方向を変えるためにレンズが使用され得る頭部装着型ディスプレイ（例えばプロジェクタ）を含む、種々の用途に有用であり得る。
【０００８】
光学フィルタは、眼鏡レンズ以外の用途にも使用され得る。例えば、１つ以上の光学検出器（例えば電子検出眼）を含み得る機械視覚システムにおいて、（例えば特定の色を有する部分に焦点を合わせるための）１つ以上の透過帯域を利用することが望ましい場合があり、異なる方向から光学センサに透過された光に対して透過帯域が変わらないことが望ましいことがある。本明細書の光学フィルタは、このような固定された透過帯域を提供するために利用され得る。これは、所望の透過帯域を囲む反射帯域を有する多層光学フィルムを利用することによって、及び任意で、反射帯域から反射された光のうちの少なくともある部分を吸収するために、追加の吸収フィルタ（例えば多層光学フィルムにコーティングされ得る染料）を使用することによって実施され得る。このようにして、好適な帯域通過フィルタが提供され得る。フィルタは、対称（例えば電子眼を中心とし、中心からの径方向距離が変化する厚さを有する球状キャップのような形状）であっても、又は非対称であってよい。
【０００９】
例示的な機械視覚システムが図１５に概略的に図示され、本明細書の光学フィルタのいずれかを含むレンズ１５００を有する光学検出器１５３３を含む、機械視覚システム１５３１を示す。機械視覚システム１５３１は、光学検出器１５３３から画像データを（１つ以上の有線又は無線接続を介して）受け取るようになっているコンピュータシステム１５３４も含む。コンピュータシステム１５３４は、例えば光学検出器１５３３から受け取ったデータに基づいて、１つ以上のプロセスパラメータを制御するようになっていることがある。
【００１０】
いくつかの実施形態において、光学フィルタは、第１の偏光状態を有する光、及び第２の直交する偏光状態を有する光を反射する、反射帯域を提供する。他の実施形態において、光学フィルタは、（例えば第１の軸に沿った直線偏光などの）第１の偏光状態を有する光を反射し、（例えば第１の軸に直交する第２の軸に沿った直線偏光などの）直交する第２の偏光状態を有する光は反射しない反射型偏光子であってよい。いくつかの実施形態において、光学フィルタは、１００ｎｍ以下、又は６０ｎｍ以下、又は５０ｎｍ以下、又は４０ｎｍ以下の垂直入射の半値全幅を有する、１つ以上の反射帯域を提供するノッチフィルタである。
【００１１】
本明細書の光学フィルタの好適な適用例として、ＰＣＴ／ＷＯ２０１４／１１０１０１（Ｗｏｌｄらによる）に記載された色盲補正フィルタが挙げられ、本明細書と相反しない範囲で、参照として本明細書に組み入れられる。通常、このような光学フィルタは、５５０ｎｍを含み、６０ｎｍ以下の半値全幅（ＦＷＨＭ）を有する設計入射角（例えば垂直入射）における反射帯域を有するポリマー多層光学フィルムを含む。このような反射帯域は、色覚異常（ＣＶＤ）の個人が色を区別又は識別するのを助けるのに有用であることが判っている。しかし、ポリマー多層光学フィルムの反射帯域は入射角に依存しており、従来のポリマー多層光学フィルムが眼鏡レンズに含まれる場合、得られる反射帯域は、フィルムを通る視線方向に依存する。この理由は、従来のポリマー多層光学フィルムは均一の厚さを有し、非垂直入射でフィルムを通過する光は、フィルムを通る経路長がフィルムの厚さよりも大きいためである。典型的な従来のポリマー多層光学フィルムは、金属酸化物のフィルム積層体又は真空蒸着で作られた金属酸化物／薄い金属の積層体に比べて、ポリマー材料の屈折率が比較的低いために、入射角による急なスペクトルのシフトを呈する。従来のポリマー多層光学フィルムは、例えば保護レンズなどの広角スタイルの眼鏡レンズに使用される場合、及び例えば１００ｍｍ以下の曲率半径を有する眼鏡レンズに使用する場合に、特に大きい反射帯域シフトを呈する。
【００１２】
本明細書によると、ポリマー多層光学フィルムが眼鏡レンズに組み入れられたときに、従来のフィルムと比較して視線方向に対する依存性を大きく低減するか、又は実質的に排除する反射帯域を提供するように、ポリマー多層光学フィルムの厚さを変化させることができることが判っている。視線方向に伴って大きくシフトしない反射帯域を有することは、色盲補正フィルタのような、特定の狭波長帯域が必要な用途に有用である。本明細書の他の箇所で更に説明されるように、光学フィルムの所望の厚さ変化は、制御された非均一な方法でフィルムを引き伸ばすための熱成形技法を使用して実現され得る。様々な厚さのポリマー多層光学フィルムを使用することによって、光学フィルムは、高い曲率を有する眼鏡レンズに効果的に使用することができる。例えば、いくつかの実施形態において、本明細書による眼鏡レンズは、約１００ｍｍ未満の曲率半径を有してよい。
【００１３】
いくつかの実施形態において、ＣＶＤ補正眼鏡レンズに使用するのに好適なポリマー多層光学フィルムは、１つ以上の位置及び垂直入射において、６０ｎｍ以下又は４０ｎｍ以下の幅（ＦＷＨＭ）を有する反射帯域を含み、ポリマー多層光学フィルムは、４２０〜６８０ｎｍで、少なくとも３０パーセント又は少なくとも５０％の平均内部透過率を有し、フィルムの少なくとも一部は、５５０ｎｍを含みかつ反射帯域に関連付けられた１０ｎｍ幅の波長範囲にわたって、垂直入射において１０％以下、又は５％以下、又は２％以下、又は１％以下の平均内部透過率を有する。ＣＶＤ眼鏡レンズに使用される場合、５５０ｎｍを含む１０ｎｍ幅の波長範囲にわたる内部透過率は、可能な限り小さく、この１０ｎｍ幅の波長範囲にわたる内部透過率は実質的にゼロであることが望ましいことがある。反射帯域幅（ＦＷＨＭ）は、２０ｎｍ〜６０ｎｍ、又は２０ｎｍ〜５０ｎｍ、又は２０ｎｍ〜４０ｎｍであってよい。
【００１４】
いくつかの実施形態において、光学フィルムを含む眼鏡レンズの外面に対する光線の入射角が、０°〜２５°又は〜３０°で変化し、かつ外面の反対側のレンズの近傍の固定点と交差するとき、５５０ｎｍの波長は反射帯域にとどまり、反射帯域の幅（ＦＷＨＭ）は６０ｎｍ以下、又は４０ｎｍ以下にとどまる。光学フィルムは、例えばグレアを軽減するために、フィルムのうち見る人の側に向かって配置される染料層も含んでよい。反射帯域幅（ＦＷＨＭ）は、２０ｎｍ〜６０ｎｍの範囲、２０ｎｍ〜５０ｎｍの範囲、又は２０ｎｍ〜４０ｎｍの範囲にとどまってよい。
【００１５】
いくつかの実施形態において、眼鏡レンズは、ＣＶＤ補正ポリマー多層光学フィルムに加えて、偏光子を含む。偏光子を含むことでＣＶＤ補正効果を高められることが判っている。偏光子は、反射型偏光子、吸収型偏光子、又は偏光子のブロック軸が整合された反射型偏光子及び吸収型偏光子の両方を含む、多層光学積層体であってよい。
【００１６】
反射帯域が望まれる用途の別の例として、米国特許出願公開第２０１５／０１４６１６６号（Ｗｅｂｅｒらによる）に記載された青色縁部フィルタが挙げられ、これは本明細書と相反しない範囲で、参照として本明細書に組み入れられる。ポリマー多層光学フィルムであるか、又はポリマー多層光学フィルムを含み得るフィルタは、補正レンズ、及び／又はより短い波長光（例えば紫色光及び／又は紫外線（ＵＶ）、及び／又は近紫外線）の有害な影響を軽減するためのサングラスに使用され得る。「青色光」という用語は、４００〜５００ｎｍの範囲の波長を有する光を意味する。「紫色光」という用語は、４００〜４２０ｎｍの範囲の波長を有する光を意味する。「紫外線」という用語は、４００ｎｍ未満又は１００〜４００ｎｍの範囲の波長を有する光を意味し、「近紫外線」という用語は、３００〜４００ｎｍの範囲の波長を有する光を意味する。本明細書によると、ポリマー多層光学フィルムの厚さプロファイルは、ポリマー多層光学フィルムを含む眼鏡レンズを通る視線方向にごく僅かに依存するか、又は全く依存しない帯域縁部を伴う青色縁部フィルタをフィルムが提供するように、調整され得る。
【００１７】
いくつかの実施形態において、眼鏡レンズに使用するのに好適なポリマー多層光学フィルムは、鋭い帯域縁部を作り出して、波長の関数として光の低透過率から高透過率への迅速な移行をもたらす。ポリマーフィルム又はポリマー干渉フィルタは、青色光帯域を反射する高次高調波を有する、赤外線反射フィルムであり得る。眼鏡レンズは、４４０ｎｍまでの青色光を遮断することができ（透過率は１０％未満）、４６０ｎｍ又は４５０ｎｍより長い青色光は透過することができる（透過率は５０％超）。黄色光帯域は遮断されて、レンズを透過する光の白色バランスを改善することができる。４００ｎｍ以下の光波長を遮断するためにＵＶ吸収材が含まれ得る。いくつかの実施形態では、ポリマー多層光学フィルムは黄色光帯域を反射する。いくつかの実施形態において、ポリマー多層光学フィルムは、４０ｎｍ未満のＦＷＨＭを有する可視光又は黄色光の帯域を反射する、帯域消去フィルタであってよい。可視光又は黄色光の反射帯域の底値１％は、２０ｎｍより大きいか、又はＦＷＨＭ値の１／２より大きい幅を有し得る。底値１％の幅は、反射帯域の平均透過率が１％未満である波長の最大範囲である。
【００１８】
いくつかの実施形態において、ポリマー多層光学フィルムは長波長帯域縁部を有し、ポリマー多層光学フィルムの少なくともいくつかの部分について、この長波長帯域縁部は垂直入射において４２０〜４４０ｎｍの範囲にある。ポリマー多層光学フィルムは、反射帯域全体で垂直入射において２％未満の平均光透過率を有してよく、１０ｎｍ又は垂直入射において長波長帯域縁部より長い波長を有する青色光の少なくとも８０パーセントを透過し得る。いくつかの実施形態において、反射帯域は短波長帯域縁部及び長波長帯域縁部を有し、垂直入射におけるポリマー多層光学フィルムの少なくともいくつかの部分について、短波長帯域縁部は約４００ｎｍ以下、長波長帯域縁部は４２０〜４４０ｎｍの範囲にあり、ポリマー多層光学フィルムは、反射帯域全体で２％未満の平均光透過率を有し、１０ｎｍ又は長波長帯域縁部よりも長い波長を有する青色光の少なくとも８０パーセントを透過し得る。
【００１９】
反射帯域が所望される用途の別の例として、２０１４年３月２０日に出願された米国特許出願公開第１４／２２０１９３号（Ｗｅｂｅｒらによる）に記載された、概日リズムの乱れを低減するために使用される光学フィルムが挙げられ、これは本明細書と相反しない範囲で、参照として本明細書に組み入れられる。概日リズムフィルムとして使用するのに好適なポリマー多層光学フィルムは、ポリマー帯域消去フィルタを含み得る。ポリマー帯域消去フィルタは、短波長帯域縁部及び長波長帯域縁部を有し、４４０ｎｍ〜４８０ｎｍの範囲の青色光帯域を反射して、長波長帯域縁部よりも１０ｎｍ長い波長、及び短波長帯域縁部よりも１０ｎｍ短い波長の青色光の５０％より多くを透過させる。本明細書によると、ポリマー多層光学フィルムの厚さプロファイルは、ポリマー多層光学フィルムを含む眼鏡レンズを通る視線方向に僅かに依存するか、又は実質的に全く依存しない帯域縁部を伴う帯域消去フィルタをフィルムが提供するように、調整され得る。
【００２０】
本明細書のポリマー多層光学フィルムが有用となる眼鏡レンズの別のタイプとして、個人に有害となり得る特定の波長範囲を遮断する保護眼鏡レンズがある。例えば、レーザー光を遮断するためにレーザー保護眼鏡が使用される。通常、視野角の全範囲にわたって、眼鏡が少なくとも特定の波長（レーザーによって生成される波長に相当する）を遮断することが望ましい。いくつかの実施形態において、ポリマー多層光学フィルムの少なくとも一部分は、垂直入射において、１０２５ｎｍ〜１１００ｎｍ、又は７９３ｎｍ〜１０６４ｎｍ、又は７７０〜１２００ｎｍ、又は７６０ｎｍ〜１３００、又は７６０〜１３３０ｎｍの波長範囲の赤外光の少なくとも８０パーセントを反射する。いくつかの実施形態において、ポリマー多層光学フィルムを含む眼鏡レンズは、−３０°〜＋３０°の視線方向にわたって、１０２５ｎｍ〜１１００ｎｍ、又は７９３ｎｍ〜１０６４ｎｍ、又は７７０ｎｍ〜１２００ｎｍ、又は７６０ｎｍ〜１３００ｎｍ、又は７６０ｎｍ〜１３３０ｎｍの波長範囲の赤外光の少なくとも８０パーセントを遮断する。このような眼鏡レンズは、各種のレーザー光源からの光を遮断するのに有用である。例えば、約１０６４ｎｍの波長を生成するネオジム添加のイットリウムアルミニウムガーネット（Ｎｄ：ＹＡＧ）レーザーからの光を遮断することが望ましいことがある。保護眼鏡レンズが各種レーザーダイオードからの光を遮断することも望ましいことがある。レーザーダイオードからの光の波長は、７９３ｎｍ、８０８ｎｍ、８３０ｎｍ、９０５ｎｍ、及び９８０ｎｍを含む。したがって、いくつかのケースにおいて、少なくとも７９３ｎｍ〜１０６４ｎｍの光を遮断することが望ましいことがある。
【００２１】
いくつかの実施形態において、光学フィルムが眼鏡レンズに含まれる場合、ポリマー多層光学フィルムは、−２５°〜＋２５°又は−３０°〜＋３０°の視線方向にわたって、１０６４ｎｍより長い長波長帯域縁部を提供する。いくつかの実施形態において、ポリマー多層光学フィルムは、光学フィルムの少なくともいくつかの位置において、１０６４ｎｍより長い、又は１１００ｎｍより長い、又は１２００ｎｍより長い、垂直入射において長波長帯域縁部波長を有する反射帯域を提供する。いくつかの実施形態において、光学フィルムを含む眼鏡レンズの外面に対する光線の入射角が０°〜２５°又は〜３０°で変化し、外面の反対側のレンズの近傍の固定点と交差するとき、光学フィルムは、１０６４ｎｍより長く、又は１１００ｎｍより長く、又は１２００ｎｍより長くとどまる、長波長帯域縁部を有する反射帯域を提供する。いくつかの実施形態において、ポリマー多層光学フィルムは、光学フィルムの少なくともいくつかの位置において、７９３ｎｍ未満、又は７８０ｎｍ未満、又は７７０ｎｍ未満、又は７６０ｎｍ未満の、垂直入射において短波長帯域縁部波長を有する反射帯域を提供する。いくつかの実施形態において、光学フィルムは、光学フィルムの少なくともいくつかの位置で、垂直入射において少なくとも７９３ｎｍ〜１０６４ｎｍの範囲の波長を含む反射帯域を有する。いくつかの実施形態において、光学フィルムを含む眼鏡レンズの外面に対する光線の入射角が、０°〜２５°又は〜３０°で変化して、外面の反対側のレンズの近傍の固定点と交差するとき、少なくとも７９３ｎｍ〜１０６４ｎｍの範囲の波長が、反射帯域にとどまる。いくつかの実施形態において、ポリマー多層光学フィルムの少なくとも一部分は、垂直入射において、７９３ｎｍ〜１０６４ｎｍ、又は７７０ｎｍ〜１２００ｎｍ、又は７６０ｎｍ〜１３００ｎｍの波長範囲の赤外光の少なくとも８０パーセントを反射する。
【００２２】
図１は、個人２０１によって観察される光をフィルタリングする眼鏡レンズ１００の概略側面図である。眼鏡レンズ１００は、第１の基材１１２及び第２の基材１１４、並びにそれらの基材上に配置されたポリマー多層光学フィルム１１０を含む。ポリマー多層光学フィルム１１０は、任意の染料材料１１１と共に光学フィルタ１１５を形成する。ポリマー多層光学フィルム１１０は第１の基材１１２を第２の基材１１４から隔てるように図示されているが、所望であれば、ポリマー多層光学フィルム１１０が１つだけの基材上に配置され得ることを理解されたい。更に、接着剤によって、ポリマー多層光学フィルム１１０を、第１の基材１１２及び第２の基材１１４のいずれか又は両方に固定することができることを理解されたい。基材１１２及び１１４は、例えば補正レンズ用の眼鏡若しくはサングラスに通常利用されるように、球状に湾曲してよく、又は任意の他の好適な形状が使用され得る。
【００２３】
第１の基材１１２及び／又は第２の基材１１４は、例えば１５０℃以上の高い温度における射出成形工程によって形成され得る、湾曲したポリマー基材（例えばポリカーボネートから形成される）であってよい。第１及び／又は第２の基材は、少なくとも０．５ｍｍ、又は少なくとも１ｍｍ、又は少なくとも２ｍｍの厚さを有してよい。いくつかのケースにおいて、第１の基材１１２及び第２の基材１１４は個々に形成され、次に光学フィルム１１０が第１の基材１１２と第２の基材１１４との間に積層されてよい。いくつかのケースにおいて、光学フィルムは、２枚のポリマーシート（例えば厚さ０．２５ｍｍ〜２ｍｍのポリカーボネートシート）の間に積層されてよく、次に、湾曲したレンズ１００が、熱成形プロセスを使用したラミネートから形成され得る。いくつかのケースにおいて、光学フィルムは、２枚の薄いポリマーシート（例えば厚さ約０．２５ｍｍのポリカーボネートシート）の間に積層されてよく、熱成形プロセスを利用して光学フィルムを含む湾曲した「ウェハ」を形成することができる。熱成形プロセスは、高い温度で金型の中に落とし込むことによってラミネートを成形することを含み得る。次に、追加の射出成形工程ステップを利用して、追加のポリマー層（例えばより厚いポリカーボネート層）を、湾曲したレンズとなる湾曲したウェハの片側又は両側に加えることができる。本明細書の他箇所で説明したように、熱成形プロセスが、光学フィルムを選択的に引き伸ばすようになっていてよく、その結果得られるフィルムは、様々な厚さと、従来のフィルムと比べて、視線方向にほとんど依存しないか又は実質的に全く依存しない反射帯域とを有する。
【００２４】
ポリマー多層光学フィルタ１１０は入射光１０２ａを受光して、選択された光の波長をフィルタリングして、フィルタリングされた光１０２ｂを提供する。フィルタリングされた光１０２ｂは、個人２０１の眼によって知覚される。ポリマー多層光学フィルム１１０の効果は、望ましくない光を遮断することであってよく、一方で同時に所望の色バランスの白色透過を提供する。ポリマー多層光学フィルム１１０は、ポリマー干渉フィルタと表現されてもよく、１つ以上の反射帯域を提供することによって望ましくない光を遮断し得る。
【００２５】
レンズ１００は、任意で染料材料１１１を含んでよい。染料材料１１１は、ポリマー多層光学フィルム１１０の表面に塗布されたコーティングか、又はポリマー多層光学フィルム１１０に含まれるか若しくはポリマー多層光学フィルム１１０に加えられた、追加の層であってもよい。染料材料１１１は、ポリマー多層光学フィルム１１０と基材１１４との間に配置され得る。いくつかの実施形態において、染料材料１１１は、ポリマー多層光学フィルム１１０と観察者２０１との間に配置される。これは、ポリマー多層光学フィルム１１０が染料材料によって吸収される波長を有する光の狭反射帯域を含む場合に、グレアを低減するのに有用である。
【００２６】
いくつかの実施形態において、染料材料１１１は深紅層である。好適な深紅染料として、ニュージャージー州ニューアークのＥｐｏｌｉｎ，Ｉｎｃ．によって販売される、Ｅｐｏｌｉｇｈｔ（商標）５３９１  Ｖｉｓｉｂｌｅ  Ｌｉｇｈｔ  Ｄｙｅが挙げられる。他の好適な深紅染料及び層が、ＰＣＴ／ＷＯ２０１４／１１０１０１（Ｗｏｌｄらによる）に記載されている。いくつかの実施形態において、染料材料１１１は、主に５６０〜６００ｎｍの波長範囲内の光を吸収する、黄色光吸収材料であってよい。有用な黄色光吸収染料として、Ｅｐｏｌｉｎ  ＣｏｒｐｏｒａｔｉｏｎのＥｐｏｌｉｇｈｔ（商標）５８１９、並びにＥｘｃｉｔｏｎ  Ｃｏｒｐ．の染料ＡＢＳ５８４、及びＡＢＳ５７４が挙げられる。Ｅｐｏｌｉｇｈｔ５８１９及びＥｘｃｉｔｏｎ  ＡＢＳ５８４は、５８４ｎｍに近い吸収ピークを有し、ＡＢＳ５７４は、５７４ｎｍに近い吸収ピークを有する。
【００２７】
図２は、第１の眼鏡レンズ１００ａ及び第２の眼鏡レンズ１００ｂを利用する例示的な眼鏡１５０の斜視図であり、各レンズは本明細書（例えば図１の眼鏡レンズ１００）で説明した任意の眼鏡レンズに相当し得る。眼鏡１５０は、第１のレンズ取付部２９１、及び第１のレンズ取付部２９１の近傍にある第２のレンズ取付部２９２を有する、フレーム２９０を含む。第１の眼鏡レンズ１００ａは、第１のレンズ取付部２９１に取り付けられ、第２の眼鏡レンズ１００ｂは第２のレンズ取付部２９２に取付けられる。眼鏡１５０は、任意の有用な構成を有し得ることを理解されたい。
【００２８】
他の実施形態において、眼鏡レンズ１００ａ及び１００ｂは、本明細書の光学フィルタを含む表示システムと交換されてよく、眼鏡１５０は、仮想現実又は拡張現実システムであり得る頭部装着型ディスプレイシステムであってよい。更に他の実施形態において、眼鏡レンズ１００ａは両目の位置を覆うように広がり、眼鏡レンズ１００ｂは省かれてもよい（例えばゴーグル又はフェイスシールドの用途）。
【００２９】
図３は、仮想的な光学フィルタ、又は多層光学フィルムなどの仮想的な光学フィルタの１つ以上の構成要素の透過スペクトルのグラフである。仮想的な光学フィルタは、ポリマー干渉フィルタ（例えば本明細書で説明するポリマー多層光学フィルム）又はポリマー干渉フィルタと染料層若しくは他のフィルタとの組合せであってよい。この図では、透過率パーセントがナノメートル単位の光学波長λに対してプロットされ、波長軸は４００〜７００ｎｍの範囲に延びており、これは人間の可視波長範囲とみなされることがある。曲線３０１は、垂直入射又は別の設計による入射角における、全フィルタ又はその１つ以上の個々の構成要素の測定透過率を表すことができる。図３の説明の残りに関して、一般性を失うことなく、簡略化のために、曲線３０１が全フィルタの透過率を表すと仮定する（しかし、いくつかのケースにおいてフィルタが多層光学フィルムだけであり得る点に留意されたい）。図示のフィルタは、可視スペクトルの緑色領域の一部である狭帯域内の光を選択的に遮断し、これは、曲線３０１の阻止帯域３０１ａの透過率が低いことにより明示される。阻止帯域３０１ａは、ポリマー多層光学フィルムの反射帯域として、又はポリマー多層光学フィルムの反射帯域と、ポリマー多層光学フィルムに加えてフィルタに含まれる１つ以上の吸収層の吸収帯域との組合せとして、提供され得る。
【００３０】
曲線３０１の関連する特徴を定量化するために、図３において、曲線３０１のベースライン値Ｂ、曲線３０１のピーク値Ｐ（この場合ピーク値Ｐは阻止帯域３０１ａの透過最小値に相当し、点ｐ３で示される）、及びＰとＢとの中間である曲線３０１の中間値Ｈを特定している。曲線３０１は、点ｐ１及びｐ２において値Ｈと交差する。これらの点は、阻止帯域３０１ａの短波長帯域縁部３０７及び長波長帯域縁部３０９それぞれにあり、短波長帯域縁部波長λ１及び長波長帯域縁部波長λ２を画定する。短波長帯域縁部波長及び長波長帯域縁部波長は、関係する２つの他のパラメータである、λ２−λ１に等しい阻止帯域３０１ａの幅（半値全幅又は「ＦＷＨＭ」）と、（λ１＋λ２）／２に等しい阻止帯域３０１ａの中心波長λｃとを算出するために使用することができる。中心波長λｃは、阻止帯域３０１ａがどの程度対称又は非対称であるかに応じて、阻止帯域３０１ａのピーク波長（点ｐ３を参照）と同じである場合も異なる場合もあることに留意されたい。
【００３１】
ポリマー多層光学フィルム又は光学フィルタ（若しくはその構成要素）の透過率は、一般に、（所与の波長、入射方向などの光に関する）入射光強度によって分割される透過光強度を指すが、「外部透過率」又は「内部透過率」という用語で表されることもできる。周囲が空気であり、かつ要素の前方の空気／要素界面のフレネル反射に関して、又は要素の後方の要素／空気界面のフレネル反射に関していかなる補正もされない場合、光学要素の外部透過率は光学要素の透過率である。光学要素の内部透過率は、その前面及び後面のフレネル反射が除去されたときには、要素の透過率である。前面及び後面のフレネル反射の除去は、計算（例えば、適切な関数を外部透過率スペクトルから除算することによる）又は実験のいずれかで行うことができる。多くのタイプのポリマー及びガラス材料では、フレネル反射は、２つの外面それぞれの約４〜６％（垂直又はほぼ垂直入射角において）であり、その結果、内部透過率と比べると外部透過率では約１０％下方にシフトする。図３は、これらの透過率のうちどちらが使用されるかについては特定していないので、一般に、内部又は外部透過率のどちらに適用してもよい。本明細書で内部又は外部を特定せずに透過率と呼ばれる場合、文脈で特に明記しない限り、透過率は外部透過率を指すものと仮定してよい。多くの眼鏡レンズにおいて、表面反射防止コーティングの適用は、Ｔｉｎｔｅｒｎａｌ≒Ｔｅｘｔｅｒｎａｌをもたらす可能性がある。
【００３２】
いくつかの実施形態において、ポリマー多層光学フィルムは、少なくとも６０％、又は少なくとも７０％、又は少なくとも８０％の（例えば図３の点ｐ３における）最大反射率（又は４０％未満、又は３０％未満、又は２０％未満の最小反射率）を有する、反射帯域を有し得る。いくつかのケースにおいて、光学フィルムを通過する内部透過率は、反射帯域の両側上の領域で、少なくとも６０％、又は少なくとも７０％、又は少なくとも８０％であってよい。例えばいくつかの実施形態において、光学フィルムは、反射帯域内で少なくとも２０％未満の最小内部透過率を有してよく、反射帯域の短波長帯域縁部よりも１０ｎｍ短い、又は２０ｎｍ短い波長において少なくとも８０％の内部透過率を有してよく、及び／又は、光学フィルムは、反射帯域の長波長帯域縁部よりも１０ｎｍ長い、又は２０ｎｍ長い波長において少なくとも８０％の内部透過率を有してよい。
【００３３】
本明細書に記載される多層ポリマー光学フィルムは、例えば紫外線、可視光、及び／又は赤外光などの各種帯域を反射するよう製作され得る。例えば、米国特許第５，８８２，７７４号（Ｊｏｎｚａらによる）、同第６，５３１，２３０号（Ｗｅｂｅｒらによる）及び同第６，７８３，３４９号（Ｎｅａｖｉｎらによる）に記載されるように、交互低及び高屈折率ポリマー材料の共押出と、その結果得られた多層ポリマーウェブの引き伸ばしとの連続プロセスによって、反射光学フィルムを作ってもよい。狭帯域反射体として機能する多層光学フィルムを提供するように層厚さプロファイルを調整することができ、例えば、それにより、波長の狭帯域内の光は（対応する低透過率で）高度に反射され、波長の狭帯域外の光は（対応する低反射率で）高度に透過される。いくつかのケースにおいて、鋭い帯域縁部を伴う狭い反射帯域が望ましい。他のケースにおいて、鋭い帯域縁部（例えば、フィルムが透過され得る可視光波長と、フィルムが反射され得る赤外線波長との間の帯域縁部）を伴う、広い反射帯域（例えば赤外線帯域）が望ましいことがある。鋭い帯域縁部を得るために、層厚さプロファイルは、米国特許第６，１５７，４９０号（Ｗｈｅａｔｌｅｙらによる）に記載されるものと同様に段階的に変化させることができる。より高次の高調波帯域が、米国特許第６，５３１，２３０号、並びにＴ．Ｊ．Ｎｅｖｉｔｔ及びＭ．Ｆ．ＷｅｂｅｒによってＴｈｉｎ  Ｓｏｌｉｄ  Ｆｉｌｍｓ５３２（２０１３）１０６−１１２に公表された「Ｒｅｃｅｎｔ  ａｄｖａｎｃｅｓ  ｉｎ  Ｍｕｌｔｉｌａｙｅｒ  Ｐｏｌｙｍｅｒｉｃ  Ｉｎｔｅｒｆｅｒｅｎｃｅ  Ｒｅｆｌｅｃｔｏｒｓ」に記載されるように使用された。
【００３４】
狭い反射帯域を有する多層光学フィルムは、比較的狭い反射帯域を形成するようにポリマー樹脂層を共押出することによって作ることができる。ポリエステルなどの高複屈折材料にアクリルなどの低屈折率材料を組み合わせて使用することにより、交互の層間の屈折率差が有用になり、それにより反射帯域の高反射率がもたらされる。これらの反射体を作るためにいくつかの選択肢が存在する。いくつかのケースにおいて、微小層の層厚さプロファイルは、所望の可視波長において（垂直入射で）１次反射帯域を提供するように調整され得る。他のケースにおいて、垂直入射の１次反射帯域が赤外線波長となるように、微小層をより厚くすることができるが、赤外線帯域の高次高調波（例えば、２次、３次又は４次高調波）は所望の可視波長である。この後者の設計方法及び後続のポリマー処理技法は、米国特許第６，５３１，２３０号（Ｗｅｂｅｒらによる）で説明されている。
【００３５】
ポリマー反射体に利用可能なものなど比較的低い屈折率差を仮定すると、多層積層体の所与の反射順次の反射能は順次数に反比例し、それは（下記で定義される）ｆ比に大きく依存する。多層干渉反射体の所与の高調波帯域の反射能は、所与の帯域の光学密度スペクトル下の領域、すなわち波長を正規化し、ポリマー空気面の反射効果の除去後の−Ｌｏｇ（Ｔ）対波長のスペクトル曲線下の領域として定義される（ポリエチレンテレフタレート（ＰＥＴ）スキン層が存在するとき、表面反射は帯域外波長の概ね１２％（各表面につき６％）である）。狭い帯域反射体の場合、各種の高次高調波は重なり合わず、各順次は異なる反射帯域を有し、反射能は容易に測定され得る。したがって、層の数及び反射体の中で使用を望む材料によっては、所与の高次帯域は、所与の波長範囲に所望の反射率を提供するのに十分高い反射能を有さないことがある。そのケースでは、低次の反射帯域を用いることが可能であるが、帯域縁部は、高次帯域と同じ鋭さ、すなわち急勾配でなくてもよい。帯域縁部の限定的な鋭さ又は勾配は、４分の１波長積層体の固有の帯域幅（ＩＢＷ）に反比例し、それは当該技術分野において周知であり、以下によって与えられる。
ＩＢＷ＝Ｓｉｎ−１［（ｎｈ−ｎｌ）／（ｎｈ＋ｎｌ）］、又は、単に低い屈折率差を仮定してＩＢＷ≒（ｎｈ−ｎｌ）／（ｎｈ＋ｎｌ）。
【００３６】
各種の高次高調波反射帯域において、実効屈折率差、すなわちＩＢＷは、Ｓｉｎ［ｎ＊Ｐｉ＊ｆ］／ｎの絶対値まで減少し、式中、ｎは順次数であり、ｆはｆ比である。
【００３７】
前者の屈折率差が後者の１／３である場合、厚さを段階的に変化させた所与の多層積層体の１次反射帯域は、第２の材料積層体の３次反射帯域と同じ帯域縁部勾配を有することができる。あるいは、所与の高屈折率材料と低屈折率材料のペアの実効屈折率差は、単に層ペアのｆ比を変えることによって減少させることもできる。
【００３８】
干渉積層体のｆ比は、ｆ比＝（ｎｈ＊ｄｈ）／（ｎｈ＊ｄｈ＋ｎｌ＊ｄｌ）によって与えられ、式中、ｎｈ及びｎｌは、積層体の層ペアの屈折の高及び低屈折率値であり、ｄｈ及びｄｌはこれらの厚さである。ただし、段階的に変化させた層厚さ分布を有する積層体では、積層体の全体にわたって一定のｆ比を維持するために、低屈折率層と高屈折率層の厚さ分布を均等に段階的に変化させなければならない。
【００３９】
ＰＥＴ及びｃｏＰＭＭＡ（ｃｏ−ｐｏｌｙｍｅｔｈｙｌ  ｍｅｔｈａｃｒｙｌａｔｅ）の２７５枚の層では、３次、４次、及び５次高調波帯域の十分な反射能がある。このように、より鋭い帯域縁部並びに許容可能な反射率及び帯域幅は、当該技術分野において公知の装置で製作することができるいくつかのＰＥＴ／ｃｏＰＭＭＡ多層の高次帯域で、一般に達成可能である。無機蒸着４分の１波長積層体により鋭い帯域縁部を得るために高次帯域を使用することは、次の２つの理由から一般に非常にまれである。その理由は、連続する少ない数の層を有する無機材料ペアの大きな屈折率差により、比較的低い勾配の帯域縁部を有する広い帯域が生成されることと、自動コンピュータ化積層体設計である積層体設計の異なる手法が、一見無作為に見える層厚さの変化を返す検索アルゴリズムを使用して各層の厚さを定めることである。後者のケースでは、多くの厚さ値は１次値に近いが、積層体が所与の順次であるかを断言するのは困難である。加えて、無機コーティングの蒸着は通常、高い基材温度を必要とする。更に、コーティングは基材と共に後で熱成形することができない。つまり、レンズを所望の曲率に形成した後に、個々のレンズにコーティングを塗布しなければならない。均一のコーティングを、湾曲した基材、詳細には球状に湾曲した基材に実行すること、特に大量に並べられたレンズ上で大量生産することは困難である。
【００４０】
図４は、約５４９ｎｍの反射帯域中心波長を有するポリマー多層光学フィルムの反射帯域中心波長対入射角のグラフである。反射帯域はまた、短波長帯域縁部及び長波長帯域縁部に第１及び第２の帯域縁部波長それぞれを有する。グラフは、ｓ偏光入射光及びｐ偏光入射光の反射帯域中心波長を示す。中心波長は、大きい入射角では２つの偏光状態で異なり、より小さい入射角については概ね同じである。別途特定しない限り、本明細書で使用される反射帯域縁部波長及び反射帯域中心波長は、ｓ偏光及びｐ偏光の値の平均を指す。眼鏡レンズに含まれるとき、入射角に伴う反射帯域縁部又は中心波長のシフトは、眼鏡レンズを通過する視野角に伴う反射帯域縁部又は中心波長のシフトに変換する。多層光学フィルムを含む本明細書で説明する光学フィルタは、視野角に伴うこの反射帯域縁部又は中心波長のこのシフトを、眼鏡レンズに位置付けられた多層光学フィルムの厚さを調整することによって、少なくとも部分的に補うことができる。
【００４１】
図５は、眼鏡（例えば、グラス若しくはゴーグル、又は仮想現実若しくは拡張現実システムなどの頭部装着型ディスプレイシステム）に使用するのに好適であり得る光学システム５５０に配置された、第１のレンズ５００ａ及び第２のレンズ５００ｂを示すレンズ形状の概略図である。第１のレンズ５００ａは、第１の位置５２１及び第２の位置５２２と、第１の位置５２１と第２の位置５２２の間の部分５２３を有する外面５１１とを含む。光線５０２が、レンズ５００ａの第１の位置５２１上に垂直入射し、レンズ５００ａの外面５１１の反対側でレンズ５００ａの近傍の固定点５２５ａを通過する。第２のレンズ５００ｂに対応する固定点５２５ｂも図５に図示される。第１のレンズ５００ａ及び第２のレンズ５００ｂを含包する眼鏡が着用されたとき、固定点５２５ａ及び５２５ｂは、右目及び左目の回転の中心にそれぞれ相当し得る。図５では、第１のレンズ５００ａ及び第２のレンズ５００ｂそれぞれの第１の湾曲中心５２７ａ及び第２の湾曲中心５２７ｂも図示される。光線５０４は、レンズ５００ａの第２の位置５２２上に入射角αで入射し、固定点５２５ａを通過する。光線５０６は、第１の位置５２１に、同じ入射角αで入射する。入射角αは、例えば２０°、又は２５°、又は３０°であってよい。
【００４２】
光線５０４に対するレンズ５００ａの透過特性は、光線５０２に対する透過特性と実質的に同じであることが望ましいことがある。例えば、レンズ５００ａに含まれるポリマー多層光学フィルムが、第１の帯域縁部、第２の帯域縁部、及び／又は光線５０２若しくは５０４と同じ若しくはほぼ同じである反射帯域中心波長を伴う、反射帯域を有することが望ましいことがある。しかし、ポリマー多層光学フィルムが、レンズ５００ａ全体で一定の厚さを有する場合、光線５０４は光線５０２と比べてシフトした反射帯域を経る。本明細書のいくつかの態様によると、ポリマー多層光学フィルムはこのシフトを補う様々な厚さを有し得る。様々な厚さを有する結果、光学フィルムは、垂直入射の短波長帯域縁部波長（例えば図３のλ１に相当する）、垂直入射の長波長帯域縁部波長（例えば図３のλ２に相当する）、及び／又は、位置によって変化する垂直入射の反射帯域中心波長（例えば図３のλｃに相当する）を有し得る。しかし、第１のレンズ５００ａを通過して固定点５２５ａと交差する光の実際の入射角における、帯域縁部及び／又は中心波長は、第１のレンズ５００ａ上の位置にはほとんど依存し得ない。
【００４３】
いくつかの実施形態において、ポリマー多層光学フィルムは、垂直入射の第１の反射帯域縁部波長を有する第１の反射帯域縁部を有する反射帯域（例えば図３の帯域３０１ａに相当する）を有する。垂直入射の第１の反射帯域縁部波長は、位置に依存する。すなわち、垂直入射の第１の反射帯域縁部波長は、例えば光学フィルムの表面に沿って、又は眼鏡レンズ５００ａの外側５１１に沿って位置に依存する。第１の反射帯域縁部は、位置に依存しない、反射帯域の短波長側における短波長帯域縁部（例えば図３の短波長帯域縁部３０７に相当する）、及び反射帯域の長波長側における長波長帯域縁部（例えば図３の長波長帯域縁部３０９に相当する）のうちの１つである。垂直入射の第１の反射帯域縁部波長は、第１の位置５２１では第１の波長であり、第２の位置５２２では第２の波長である。第１の波長は、第２の波長よりも少なくとも２パーセント、又は少なくとも３パーセント、又は少なくとも４パーセント、又は少なくとも５パーセント高いことがあり、いくつかのケースにおいて、第１の波長は、第２の波長よりも１０パーセント以下、又は１５パーセント以下、又は２０パーセント以下だけ高いことがある。位置による垂直入射の反射帯域波長のシフトは、反射帯域波長のシフトを視線方向で補うために、位置による光学フィルムの厚さを変化させることによって調整され得る。これは別の状況では、光学フィルムが眼鏡レンズに組み入れられるときに起こる。
【００４４】
反射帯域は、垂直入射の第２の反射帯域縁部波長を有する第２の反射帯域縁部も有してよく、第１及び第２の帯域縁部波長の算術平均である反射帯域中心波長を有してよい。しかし、いくつかのケースにおいて、ポリマー多層光学フィルムと共に含まれる染料又は他の吸収層のために、ポリマー多層光学フィルムの短及び長波長帯域縁部の両方を観察することが困難であることがある。例えば、ポリマー多層光学フィルムは、反射帯域の近ＵＶ波長を提供してよく、ＰＥＮ層又はＵＶ吸収染料の短波吸収のために、ポリマー多層光学フィルムの長波長反射帯域縁部のみが容易に観察可能であり得る。
【００４５】
いくつかの実施形態において、反射帯域は、第１の位置５２１で第２の位置５２２よりも少なくとも２パーセント、又は少なくとも３パーセント、又は少なくとも４パーセント、又は少なくとも５パーセント長い（図３の中心波長λｃに相当する）垂直入射の反射帯域中心波長を有し、いくつかのケースにおいて、垂直入射の反射帯域中心波長は、第１の位置５２１で第２の位置５２２よりも１０パーセント以下、又は１５パーセント以下、又は２０パーセント以下長い。
【００４６】
いくつかの実施形態において、光学フィルムは、第１の位置５２１における垂直入射でレンズ上に入射する光５０２の第１の反射帯域縁部波長を有し、第１の位置５２１において、２５°であり得る入射角αでレンズ上に入射する光５０６の第２の反射帯域縁部波長を有する。第２の反射帯域縁部波長は、第１の反射帯域縁部波長とは、第１のパーセンテージだけ異なる。光学フィルムは、第２の位置５２２において入射角αでレンズ上に入射する光の第３の反射帯域縁部波長を有する。第３の反射帯域縁部波長は、第１の反射帯域縁部波長とは、第２のパーセンテージだけ異なってよい。第２のパーセンテージは、第１のパーセンテージの１／２未満（又は１／３未満、又は１／４未満、又は１／５未満）であってよい。本明細書で使用される場合、第２の量は、第１の量と第２の量との間の差の絶対値を第１の量の絶対値で割ることによって得られるパーセンテージだけ第１の量とは異なると捉えてよい。第１、第２、及び第３の反射帯域縁部波長の各々は、反射帯域の短波長側の短波長帯域縁部（例えば図３の短波長帯域縁部３０７に相当する）の波長であり、又は、第１、第２、及び第３の反射帯域縁部波長の各々は、反射帯域の長波長側の長波長帯域縁部（例えば図３の長波長帯域縁部３０９に相当する）の波長である。
【００４７】
いくつかの実施形態において、第１のパーセンテージは、３．５パーセント、若しくは３．６パーセント、若しくは３．７％よりも大きいか、又は少なくとも等しい。いくつかのケースにおいて、第１のパーセンテージは、１０、又は１５、又は２０パーセント未満であってよい。いくつかの実施形態において、第２のパーセンテージは、２パーセント未満、又は１．５パーセント未満、又は約１パーセント未満である。いくつかの実施形態において、第１のパーセンテージは少なくとも３．７パーセントであり、第２のパーセンテージは１．５パーセント未満である。大きい第１のパーセンテージを有することは、反射帯域波長の変化を低減又は除去するために光学フィルムの厚さを変化させなかった場合に、光学フィルムが反射帯域波長の大きい変化をもたらすことを意味する。小さい第２のパーセンテージを有することは、変化の大部分が除去されていることを意味する。
【００４８】
いくつかの実施形態において、第１の反射帯域縁部波長と第２の反射帯域縁部波長との間の差の絶対値は、少なくとも１２ｎｍ、又は少なくとも１５ｎｍであり、第１の反射帯域縁部波長と第３の反射帯域縁部波長との間の差の絶対値は、６ｎｍ未満、又は５ｎｍ未満である。
【００４９】
光学フィルムは、第２の反射帯域縁部波長、及び第１の反射帯域縁部波長と同様の挙動を呈する反射帯域中心波長も有し得る。いくつかの実施形態において、光学フィルムは、第１の位置５２１において垂直入射でレンズ上に入射する光５０２の第１の反射帯域中心波長と、第１の位置５２１において２５°であり得る入射角αでレンズ上に入射する光５０６の第２の反射帯域中心波長とを有する。第２の反射帯域中心波長は、第１の反射帯域中央波長とは、第３のパーセンテージだけ異なる。光学フィルムは、第２の位置５２２において入射角αでレンズ上に入射する光５０４の第３の反射帯域中心波長も有する。第３の反射帯域中心波長は、第１の反射帯域中心波長とは、第４のパーセンテージだけ異なる。第４のパーセンテージは、第３のパーセンテージの１／２未満（又は１／３未満、又は１／４未満、又は１／５未満）であってよい。いくつかの実施形態において、第１の反射帯域中心波長と第２の反射帯域中心波長との間の差の絶対値は、少なくとも１２ｎｍ、又は少なくとも１５ｎｍであり、第１の反射帯域中心波長と第３の反射帯域中心波長との間の差の絶対値は、６ｎｍ未満、又は５ｎｍ未満である。
【００５０】
いくつかの実施形態において、第２及び第３の反射帯域中心、又は縁部波長を画定するのに使用される入射角αは、２５°である。いくつかの実施形態において、光学フィルムは、第１の位置５２１において３０°の入射角で、第４の反射帯域中心又は帯域縁部波長を有する。第４の反射帯域中心又は帯域縁部波長は、第１の反射帯域中心又は帯域縁部波長とは、第５のパーセンテージだけ異なる。光学フィルムは、第１及び第２の位置とは異なる第３の位置において、３０°の入射角で、第５の反射帯域中心又は帯域縁部波長も有する。第５の反射帯域中心又は帯域縁部波長は、第１の反射帯域中心又は帯域縁部波長とは、第６のパーセンテージだけ異なる。第６のパーセンテージは、第５のパーセンテージの１／２未満、又は１／３、又は１／４であってよい。第４及び第５の反射帯域中心又は帯域縁部波長は各々、短波長帯域縁部波長、又は長波長帯域縁部波長、又は反射帯域中心波長である。
【００５１】
いくつかの実施形態において、眼鏡レンズ５００ａは、少なくとも１つの反射帯域縁部を有する反射帯域（例えば図３の帯域３０１ａに相当する）を有するポリマー多層光学フィルムを含む。空気中でレンズの外面５１１上に入射し、外面５１１の反対側のレンズの近傍にある固定点５２５ａを通過する光線の入射位置が外面５１１の部分５２３を通して変化し、その結果、外面に対する光線の入射角αが０°〜２５°で変化するとき、眼鏡レンズは、２．５パーセント未満、又は２パーセント未満、又は１．５パーセント未満、又は１パーセント未満の第１の最大変化量を有する反射帯域縁部波長を提供する。レンズのある部分を通した波長の最大変化量は、その部分における最大波長と最小波長との間の差をその部分における波長の最小値で割り、１００パーセントを乗算した値であると理解され得る。いくつかの実施形態において、入射角が０°〜３０°で変化するとき、反射帯域縁部波長は、３パーセント未満、又は２．５パーセント未満、又は２パーセント未満、又は１．５パーセント未満、更に又は約１パーセント未満の、第２の最大変化量を有する。入射角が０°〜２５°又は〜３０°で変化するとき、レンズの弧長を含包し、かつ固定点５２５ａを含包する面（例えば図５の面）内で、入射位置は実質的に連続して変化し得る。
【００５２】
いくつかの実施形態において、厚さは、眼鏡レンズ５００ａの少なくとも一部（例えば部分５２３）で実質的に連続して変化する。厚さは、レンズ５００ａの少なくとも一部で、実質的に単調に増加するか、又は実質的に単調に減少し得る。同様に、反射帯域縁部波長及び／又は反射帯域中心波長は、眼鏡レンズ５００ａの少なくとも一部で実質的に連続的に変化してよく、眼鏡レンズ５００ａの少なくとも一部で実質的に単調に増加するか、又は実質的に単調に減少してもよい。厚さ又は反射帯域波長が、連続的又は単調に変化する部分は、少なくとも１ｃｍ、又は少なくとも２ｃｍ、又は少なくとも４ｃｍの長さの弧長を含んでよく、例えばそれに沿って波長は変化し、この部分は、例えば、少なくとも１ｃｍ２、又は少なくとも４ｃｍ２、又は少なくとも１０ｃｍ２の面積を有し得る。いかなる小さい局所的な無作為の変化（例えば１％未満）をも含まない厚さが連続的に変化する場合、厚さは実質的に連続的に変化すると捉えてよい。同様に、いかなる小さい局所的な無作為の変化（例えば１％未満）をも含まない厚さが単調に変化する場合、厚さは実質的に単調に変化すると捉えてよい。
【００５３】
任意の好適な眼鏡レンズの形状が使用され得る。レンズは、例えば５０ｍｍ〜２００ｍｍの範囲、又は６０ｍｍ〜１２０ｍｍの範囲の曲率半径を有し得る。眼鏡レンズの曲率半径は慣習的に、ベース数又はベースカーブ数という用語により、曲率半径ｍｍ＝０．５３／ベース数×１０００の式で表される。例えば、ベース６のレンズは８８ｍｍの曲率半径を有し、ベース８のレンズは６６ｍｍの曲率半径を有する。いくつかの実施形態において、第１のレンズ５００ａ（及び同様に第２のレンズ５００ｂ）は、レンズ５００ａと湾曲の第１の中心５２７ａとの間の距離である曲率半径を有する。いくつかの実施形態において、第１の固定点５２５ａは湾曲の中心５２７ａと、曲率半径の少なくとも半分だけ離される。
【００５４】
図６〜図１２の例示のために使用されたレンズは、ベース６のレンズである。レンズは、球心の隔たりが３２ｍｍ（第１のレンズ５００ａの第１の湾曲の中心５２７ａと、第２のレンズ５００ｂの第２の湾曲の中心５２７ｂとの間に相当する距離が３２ｍｍ）であり、目の隔たりは６４ｍｍと仮定される。この特定のレンズ形状は、単なる例示目的として選択された。任意の他の好適なレンズ形状が選択され得ることを理解されたい。いくつかの実施形態において、眼鏡レンズは、６〜９の範囲、又は８〜９の範囲のベースカーブ数を有し得る。例えばベースカーブ９の眼鏡レンズは、広角スタイルの眼鏡に使用され得る。従来のポリマー多層光学フィルムは、このような眼鏡に組み入れられるとき、視野角に伴う、大きく、望ましくない帯域縁部のシフトを呈し得る。本明細書のポリマー多層光学フィルムは、このような用途に特に有利である。
【００５５】
図６は、レンズを通した視線方向の関数としての、眼鏡レンズのフィルム上の光の符号付き入射角のグラフである。別途示さない限り、本明細書で使用される場合、入射角又は入射する角度は、入射光線と表面に対する法線ベクトルとの間の（０°〜９０°の）大きさを指す。いくつかのケースにおいて、例えば図５の面などの面内でレンズ上の位置が変化するときの、入射角の関連符号の推移を監視することが望ましいことがある。このようなケースでは、符号付き入射角を参照することが有用となり得る。例えば光線５０４は、レンズ５００ａ上で２５°の入射角を有し、レンズ５００ａ上で−２５°の符号付き入射角を有するものと表現され得る。図６において、０°の視線方向は真っ直ぐ見ることに相当し、レンズが頭の周りでいくらか湾曲するので（例えば図５参照）、使用者が真っ直ぐ見るとき、フィルム上の符号付き入射角は約−１０°である。
【００５６】
図７は、視線方向の関数としての、レンズを通した視線方向に沿った反射帯域中心波長７７７のグラフである。入射角が（図６に示されるように）視線方向と共に変化するため、また反射帯域中心波長が（図４に示されるように）入射角に依存するため、反射帯域中心波長は、レンズを通した視線方向によって変化する。図７で利用されるフィルムの反射帯域は、短波長帯域縁部及び長波長帯域縁部を有する。短波長帯域縁部及び長波長帯域縁部の両方は、図７に示された反射帯域中心波長と同様、視線方向と共に変化する波長を有する。図７には、いくつかの実施形態において望ましい目標の中心波長７７９も示される。目標の中心波長７７９は、視線方向に依存しない。
【００５７】
特定の用途において、反射帯域中心波長のシフト、又は第１若しくは第２の反射帯域縁部波長の対応するシフトは、許容され得る。他の用途では、このような変化を大きく低減するか、又は除去することが望ましいことがある。例えば、特定の波長範囲における狭帯域幅を有する遮断帯域を伴うフィルムが、他の箇所で説明したように、色盲補正フィルムとして使用され得る。このケースにおいて、反射帯域中心波長のシフトは、必要な特定の波長範囲外の帯域をシフトさせて、フィルムの性能の低下をもたらす。別の例に、レーザー用の保護眼鏡に使用されるフィルムがある。このようなケースでは、視線方向と共にシフトしない帯域縁部を有することが望まれることがあり、それによってレンズは、視線方向にかかわらず危険なレーザー光を遮断する。
【００５８】
反射帯域中心又は縁部波長を、レンズを通した視線方向ではなく、レンズに沿った距離によって表すことがより便利であることがある。図８は、レンズ８００の弧長に沿った座標系を例示する。例示の実施形態において、レンズ８００は５５ｍｍの弧長を有し、座標系は、レンズが着用されたときに目の中心となるように選択されるゼロ点を有する。このゼロ点は、レンズ８００の近位縁部８０３から１０ｍｍの位置にある。レンズ８００は、近位縁部８０３の反対側の遠位縁部８０５も有する。弧長は、近位縁部８０３から遠位縁部８０５までの円弧８０７に沿って計測される。円弧８０７は、レンズ８００の外面の曲線上の２点を結ぶ最短曲線と理解され得る。図８では、実質的に円弧８０７に直交する、円弧８０９も示される。
【００５９】
図９は、レンズの弧長（円弧８０７に沿った長さに相当する）に沿った距離の関数としての、レンズを通した視線方向のグラフである。図９のプロットは、レンズの円弧に沿った距離の関数としての反射帯域中央波長を得るために、図７のプロットと組み合わせることができる。これは図１０において実施されている。図１０は、レンズの弧長に沿った距離の関数としての、レンズを通した視線方向に沿った反射帯域中央波長１０７７のグラフである。図１０には、いくつかの実施形態において所望され得る、目標の中央波長１０７９も示される。目標の中央波長１０７９は、視線方向に依存しない。
【００６０】
図１０から、一定の反射帯域中央波長を生成するのに必要な、パーセンテージのシフトが決定され得る。これは図１１に示される。図１１は、レンズの弧長に沿った距離の関数としての、レンズを通した視線方向に依存しない反射帯域中央波長をもたらすために必要な反射帯域中央波長のパーセント変化のグラフである。視野角＋３０°又は−３０°に相当する距離１１７８が示される。反射帯域中央波長の所望のパーセント変化は、フィルムの厚さの望ましいパーセント変化でもある。なぜなら、反射帯域中央及び縁部波長はフィルムの厚さと共に変化するからである。垂直入射の反射帯域中央波長もまた、決定され得る。これは図１２に示される。図１２は、レンズの弧長に沿った距離の関数としての、レンズを通した視線方向に依存しない、実際に入射する反射帯域中央波長を生成するために必要な垂直入射の反射帯域中央波長１２７７のグラフである。＋３０°又は−３０°の視野角に相当する距離１２７８が示される。図１２には、いくつかの実施形態において所望され得る、目標の中央波長１２７９も示される。目標の中央波長１２７９は、視線方向に依存しない。
【００６１】
位置に依存する所望の厚さを有するポリマー多層光学フィルムは、例えば熱成形によって作ることができる。例えば半球形又は楕円形の金型のような、凸状又は凹状金型を用いることによって、適切に選択された金型及びフィルム温度を伴う熱成形プロセスを使用して得られる、フィルム厚さの所望の変化が可能となる。このような金型が図１３Ａに示される。図１３Ａは、凹状半球形のくぼみ１３８９を有する金型１３８８の斜視図である。図１３Ｂは、多層光学フィルムであるか、若しくは多層光学フィルムを含むフィルム又はラミネート１３８６を示す。フィルム又はラミネート１３８６は、多層光学フィルムの各側にポリカーボネートを有するラミネート（例えば、多層光学フィルムの各側に０．１ｍｍ〜０．４ｍｍのポリカーボネートを伴うウェハ、又は多層光学フィルムの各側に０．２５ｍｍ〜２ｍｍのポリカーボネートを伴うレンズ）であってよい。ポリカーボネートは、レンズの両側に、同じ又は異なる厚さを有してよい。例えばポリカーボネートは、一方の側が２ｍｍ、反対側が０．２５ｍｍであってよい。図１３Ｂは、眼鏡レンズに使用するのに好適なフィルム又はラミネート１３８６の部分１３１０も示す。いくつかのケースにおいて、眼鏡レンズに使用される熱成形されたフィルム又はラミネート１３８６の部分１３１０は、所望の厚さプロファイルを提供するように選択される。例えば、フィルム又はラミネート１３８６の部分１３１０は、近縁部１３０５よりも薄い近縁部１３０３を有し得る。部分１３１０は、金型１３８８の逆ドーム１３８９の頂点（このケースでは凹部の金型の最深点）を含む。フィルム又はラミネート１３８６の部分１３１０は、頂点に近い領域内で最も薄くてよく、したがって頂点に対するフィルムの位置を選択することによって、厚さの分布が部分１３１０にわたって得られる。例えば、金型１３８８内の部分１３１０の金型１３８８の形、位置、及び向きを選択することによって、位置の関数としての、熱成形された光学フィルムの厚さにおけるパーセント変化は、図１１に示される曲線を概ねなぞるように選択され得る。
【００６２】
図１３Ａ及び図１３Ｂに図示される実施形態では、凹状金型が使用され、頂部に最も近いフィルム又はラミネート１３８６の領域が最も引き伸ばされ、したがって最も薄い。他の実施形態においては、凸状金型が使用され得る。例えば、半球形ドーム形状を有する凸状金型が使用されてよく、フィルム又はラミネートがドーム上で形成され得る。このケースにおいて、フィルム又はラミネートは頂部に押しつけられ、これが熱成形後にフィルム又はラミネートの最も厚い領域となり得る。フィルム又はラミネートは更に伸び、したがって頂部から離れるにつれてより薄くなる。熱成形されたフィルム又はラミネートの部分は、所望の厚さ分布を与えるように選択され得る。いくつかのケースにおいて、レンズを形成するために使用される金型の部分は、以下のように選択され得る。所与の金型及び処理条件に対して、光学フィルム又は光学フィルムを含むラミネートは熱成形され、光学フィルムにわたる厚さ分布が計測され得る。厚さは、例えば位置の関数としての反射帯域縁部波長を決定するための分光器を使用して、次に波長から厚さを計算することによって計測できる。この厚さ分布から、光学フィルム、又はポリカーボネート若しくは他のポリマーと共に積層された光学フィルムの好適な部分が識別され、パーセンテージで表わされるときに、例えば図１１に示される曲線に近似する光学フィルムの厚さプロファイルが与えられる。
【００６３】
フィルム又はラミネート１３８６の部分１３１０の向き、及び（例えば半球形の）金型１３８８の形状は、フィルムの厚さが縁部１３０３と１３０５との間の円弧１３０７に沿って、（例えば実質的に連続的に）変化するように、かつ直交する円弧１３０９に沿って実質的に一定となるように、選択されてよい。あるいは、金型の形状又は向きは、円弧１３０９に沿った所望の厚さ変化をもたらすように選択されてもよい。
【００６４】
いくつかの実施形態において、フィルムの得られた厚さ、及び／又は垂直入射の反射帯域縁部波長、及び／又は垂直入射の反射帯域中心波長は、レンズの縁部に最も近い部分の第１の端部から、第１の端部の反対側の部分の第２の端部までの弧長（例えば、少なくとも０．５ｃｍより大きい、又は少なくとも１ｃｍより大きい、又は少なくとも２ｃｍより大きい、又は少なくとも４ｃｍ、又は少なくとも５ｃｍの長さの弧長）に沿った、ポリマー多層光学フィルムの少なくとも一部について、実質的に単調に減少する。
【００６５】
熱成形プロセスは、任意の好適な温度及び放置時間を利用し得る。例えば、いくつかの実施形態において、金型の温度は１５０℃〜２５０℃の範囲であり、５秒〜９０秒、又は２０秒〜６０秒の予熱放置時間が利用され得る。所与のベース数について、より小さい金型を使用することによって放置時間を低減できることが判っている。更に、より薄いポリカーボネート外層を使用することによっても放置時間を低減できることが判っている。
【００６６】
いくつかのケースにおいて、例えばビニル又はフルオロカーボンフィルムなどの取り外し可能な外側のラミネートを、熱成形の前にポリマー多層光学フィルムに加えてもよい。このような外側のラミネートによって、外側のラミネートのガラス転移温度（Ｔｇ）よりも高い温度であり得るツール上でフィルムを成形した後で、予め向きが決められたポリマー多層光学フィルム自体を再配置することができる。したがって、取り外し可能な外側のラミネートは、特に凸状金型を使用するときに、制御された引き伸ばしを実現するために有用であり得る。
【００６７】
いくつかのケースにおいて、２つのシートの間に積層されたポリマー多層光学フィルムを含むラミネートを熱成形することができ、熱成形されたラミネートの好適な位置からウェハを切り出して、所望の厚さ分布を伴う光学フィルムを含む湾曲したウェハをもたらすことができる。追加のレンズ材料が、独立した射出成形工程ステップで、湾曲したウェハに加えられてよい。例えば、０．２５ｍｍ厚のポリカーボネートシートが、例えば２５マイクロメートル厚（又は１５〜５０マイクロメートル厚）の光学的透明接着剤を使用して、ポリマー多層光学フィルムの各側に積層することができる。ラミネートは、金型１３８８のような金型を使用して熱成形され得る。次に、熱成形されたラミネートから湾曲したウェハを切り出し、射出成形プロセスを使用して、２つの湾曲したポリカーボネートシェルの間に湾曲したラミネートを有するレンズを形成することができる。得られたレンズは、例えば２ｍｍより大きい厚さを有し得る。あるいは、追加の射出成形工程ステップなしで、光学フィルムを組み入れる湾曲したレンズを形成するために、より厚いラミネートが熱成形され得る。例えば、０．２５ｍｍ〜２．０ｍｍの範囲の厚さを有するポリカーボネートシートが、例えば２５マイクロメートル厚（又は１５〜５０マイクロメートル厚）の光学的透明接着剤を使用して、ポリマー多層光学フィルムの各側に積層され得る。ラミネートは、金型１３８８のような金型を使用して熱成形され得る。次に、熱成形されたラミネートから湾曲したレンズを切り出すことができる。
【００６８】
熱成形された光学フィルタの好適な部分を選択して、所望の厚さ分布を提供する代替法は、不均一な（すなわち一定ではない）温度分布の状況下で光学フィルタを引き伸ばすことである。フィルタのより熱い部分がフィルタのより冷たい部分よりも引き伸ばされ、かつ薄くされ、したがって、好適に温度分布を選択することによって所望の厚さプロファイルが実現され得る。これは、例えばスポットヒータを使用して温度分布を制御することによって実施され得る。これによって、平坦な光学フィルタを作ることが可能になる。あるいは、不均一な温度プロファイルを有する光学フィルタを引き伸ばして、不均一な厚さプロファイルを伴う平坦又は概ね平坦な光学フィルタを得、この光学フィルタは、次に所望の形状（例えば眼鏡レンズに使用するのに好適な形状）に熱成形される。最初の不均一な温度プロファイルは調整可能であり、熱成形される光学フィルタの部分は、所望の厚さプロファイルをもたらすために選択され得る。
【実施例】
【００６９】
実施例１
ポリマー多層光学フィルムは、ＰＣＴ／ＷＯ２０１４／１１０１０１（Ｗｏｌｄらによる）に全体的に記載されたような、交互にＰＥＴ材料とｃｏＰＭＭＡポリマー材料になっている２７５枚の個々の微小層の積層体で作られた。積層体の層の厚さプロファイルは、スペクトルの赤外領域に１次反射帯域を生成するように調整された。ＩＲ反射帯域の３次高調波は、５５０ｎｍ近くの可視領域にあり、約４０ｎｍの領域幅（ＦＷＨＭ）を有していた。
【００７０】
光学フィルムは、１ミル（０．０２５ｍｍ）厚の光学的透明接着剤（ミネソタ州セントポールの３Ｍ社から入手可能な３Ｍ（商標）光学的透明接着剤８１７１）を層の間に使用して、４０ミル（１ｍｍ）厚の２枚のポリカーボネート（カリフォルニア州サンタフェスプリングのＭｃＭａｓｔｅｒ−Ｃａｒｒ社で入手可能）シートの間に積層された。各々一方の面に表面処理を施した２枚の５ミル（０．１３ｍｍ）厚のＰＥＴフィルムが、熱成形プロセス中にラミネートを保護するために使用された。サンプルは、表面処理した側をラミネートに向けて、又はラミネートから離して配置したＰＥＴフィルムで試験され、得られた熱成形されたラミネートの反射帯域に対して、向きは大きい影響を与えないことが判った。他の例が、ＰＥＴ以外の、例えばポリエチレンなどの保護フィルムを使用して作られた。圧盤の温度及び放置時間に応じて、ポリエチレンフィルムを使用することによって、ＰＥＴフィルムを使用するよりも良好な光学的透明性をもたらし得る。次に、ラミネートは、図１３に示される金型１３８８のような金型を使用して熱成形された。使用した熱成形装置は、Ｈｙｔｅｃｈ  Ｆｏｒｍｉｎｇ  Ｓｙｓｔｅｍｓ社（アリゾナ州フェニックス）の、Ａｃｃｕｆｏｒｍ  ＳｅｒｉｅｓのＩＬ５０及びＩＬ７５と類似のものであった。金型は、Ｈｙｔｅｃｈ  Ｆｏｒｍｉｎｇ  Ｓｙｓｔｅｍｓ社から得たベース６の金型で、深さ３５．４ｍｍ、曲率半径８８ｍｍのボウル（逆半球形ドーム）形状であった。金型は、事前放置時間の全期間にわたって上昇圧力を加えるため、及びラミネートを金型の中に入れ込むときに空気を除去するために、ボウルの底部にピンホールを含んだ。
【００７１】
４５秒の事前加熱放置時間の間、ラミネートを加熱するために、概ね４００°Ｆ（２０４℃）の圧盤温度、概ね１００°Ｆ（３８℃）の金型（ツール）温度、及び８０ｐｓｉ（５５２ｋＰａ）の事前成形上昇圧力が使用された。放置時間が完了した後、ラミネートを金型に入れ込むために、５００ｐｓｉ（３．４５ＭＰａ）の下降圧力が加えられた。圧力を約２秒加えた後、圧盤が持ち上げられ、ラミネートが金型から取り除かれた。
【００７２】
計測を容易にするために、ラミネートの一部分が切り取られ、垂直入射の反射帯域中心波長が、その部分の弧長に沿って概ね１０ｍｍ毎に分光器を使用して計測された。帯域中心波長分布から、熱成形されたラミネートの一部が選択され、コンピュータ支援数値制御（Computerized Numerical Control、ＣＮＣ）フライスを使用して切り取られ、眼鏡レンズの使用に好適な部分を得た。
【００７３】
眼鏡レンズの一部分の弧長に沿った、垂直入射の反射帯域中心波長が、分光器を使用して計測された。非熱成形のフィルムに対するパーセント変化が決定された。図１４は、レンズの弧長に沿った距離の関数としての、実験で得られたパーセント変化１４８０、及びレンズを通した視線方向に依存しない反射帯域中心波長をもたらす、反射帯域中心波長における必要なパーセント変化１４７７のグラフである。＋３０°又は−３０°の視野角に相当する距離１４７８が示される。サンプルのフィルムは、＋３０°又は−３０°の視野角を介して、所望のパーセント変化に適度に近いパーセント変化をもたらした。反射帯域中央及び縁部波長は、フィルムの厚さと共に変化するので、反射帯域中心波長１４８０のパーセント変化は、フィルムの厚さのパーセント変化でもある。
【００７４】
実施例２〜４
熱成形されたラミネートは、ポリカーボネートシートの厚さ、ツール温度、圧盤温度、及び放置時間が以下の表によって選択されたことを除いて、実施例１のように作られた。
【表１】
2018530783.tif 000003
【００７５】
ラミネートの一部分の弧長に沿った、垂直入射の反射帯域中央波長は、分光器を使用して計測した。各ケースで、熱成形されたラミネートの一部分は、その部分の弧長に沿った位置によって変化し、かつ眼鏡レンズへの使用に好適である反射帯域中央波長を有していた。
【００７６】
以下は、本明細書の例示的な実施形態のリストである。
【００７７】
実施形態１は、ポリマー多層光学フィルムを備える光学フィルタであって、ポリマー多層光学フィルムは第１の反射帯域縁部含む反射帯域を有し、第１の反射帯域縁部は位置に依存する垂直入射の第１の反射帯域縁部波長を有し、第１の反射帯域縁部は、位置に依存しない、反射帯域の短波長側における短波長帯域縁部っと、反射帯域の長波長側における長波長帯域縁部とのうちの１つであり、垂直入射の第１の反射帯域縁部波長は、第１の位置では第１の波長であり、第１の位置とは異なる第２の位置では第２の波長であり、第１の波長は第２の波長よりも少なくとも２パーセント長い、光学フィルタである。
【００７８】
実施形態２は、第１の位置における垂直入射の反射帯域は、１００ｎｍ以下の幅（ＦＷＨＭ）を有する、実施形態１に記載の光学フィルタである。
【００７９】
実施形態３は、６０ｎｍ以下の幅である、実施形態２に記載の光学フィルタである。
【００８０】
実施形態４は、４０ｎｍ以下の幅である、実施形態２に記載の光学フィルタである。
【００８１】
実施形態５は、第１の反射帯域縁部が長波長帯域縁部であり、第１の波長が１０６４ｎｍより長い、実施形態１に記載の光学フィルタである。
【００８２】
実施形態６は、第１の位置における垂直入射の反射帯域が、少なくとも７９３ｎｍ〜１０６４ｎｍの波長を含む、実施形態５に記載の光学フィルタである。
【００８３】
実施形態７は、第１の位置における垂直入射の反射帯域は、少なくとも７６０ｎｍ〜１３００ｎｍの波長を含む、実施形態６に記載の光学フィルタである。
【００８４】
実施形態８は、反射帯域は第２の帯域縁部を有し、第１の帯域縁部は短波長帯域縁部であり、第２の帯域縁部は長波長帯域縁部である、実施形態１に記載の光学フィルタである。
【００８５】
実施形態９は、反射帯域が、第１の位置において、第２の位置よりも少なくとも２パーセント長い垂直入射の反射帯域中心波長を有する、実施形態１に記載の光学フィルタである。
【００８６】
実施形態１０は、垂直入射の反射帯域中心波長が、第１の位置において、第２の位置よりも少なくとも３パーセント長い、実施形態９に記載の光学フィルタである。
【００８７】
実施形態１１は、垂直入射の反射帯域中心波長が、第１の位置において、第２の位置よりも少なくとも４パーセント長い、実施形態９に記載の光学フィルタである。
【００８８】
実施形態１２は、第１の波長が、第２の波長よりも少なくとも３パーセント長い、実施形態１に記載の光学フィルタである。
【００８９】
実施形態１３は、第１の波長が、第２の波長よりも少なくとも４パーセント長い、実施形態１に記載の光学フィルタである。
【００９０】
実施形態１４は、垂直入射の第１の反射帯域縁部波長が、レンズの縁部に最も近い部分の第１の端部から、第１の端部の反対側の部分の第２の端部までの弧長に沿った、ポリマー多層光学フィルムの少なくとも一部分において実質的に単調に減少する、実施形態１に記載の光学フィルタである。
【００９１】
実施形態１５は、垂直入射の第１の反射帯域縁部波長が、弧長の少なくとも１ｃｍの長さにわたって実質的に単調に減少する、実施形態１４に記載の光学フィルタである。
【００９２】
実施形態１６は、垂直入射の第１の反射帯域縁部波長が、弧長の少なくとも２ｃｍの長さにわたって実質的に単調に減少する、実施形態１４に記載の光学フィルタである。
【００９３】
実施形態１７は、垂直入射の第１の反射帯域縁部波長は、弧長の少なくとも４ｃｍの長さにわたって実質的に単調に減少する、実施形態１４に記載の光学フィルタである。
【００９４】
実施形態１８は、光学フィルムが、光学フィルタの少なくとも一部分において実質的に連続的に変化する、位置に依存する厚さを有する、実施形態１に記載の光学フィルタである。
【００９５】
実施形態１９は、上記部分が少なくとも１ｃｍ２の面積を有する、実施形態１８に記載の光学フィルタである。
【００９６】
実施形態２０は、面積が少なくとも４ｃｍ２である、実施形態１９に記載の光学フィルタである。
【００９７】
実施形態２１は、面積が少なくとも１０ｃｍ２である、実施形態１９に記載の光学フィルタである。
【００９８】
実施形態２２は、垂直入射におけるフィルムの少なくとも一部分において、反射帯域が６０ｎｍ以下の幅（ＦＷＨＭ）を有し、ポリマー多層光学フィルムは、４２０〜６８０ｎｍで少なくとも５０％の平均内部透過率を有するとともに、５５０ｎｍを含みかつ反射帯域と関連付けられた１０ｎｍ幅の波長範囲にわたって１０％以下の平均内部透過率を有する、実施形態１に記載の光学フィルタである。
【００９９】
実施形態２３は、１０ｎｍ幅の波長範囲にわたる平均内部透過率が２％以下である、実施形態２２に記載の光学フィルタである。
【０１００】
実施形態２４は、１０ｎｍ幅の波長範囲にわたる平均内部透過率が１％以下である、実施形態２２に記載の光学フィルタである。
【０１０１】
実施形態２５は、第１の帯域縁部が長波長帯域縁部であり、垂直入射におけるポリマー多層光学フィルムの少なくともいくつかの部分において、長波長帯域縁部が４２０〜４４０ｎｍの範囲にあり、ポリマー多層光学フィルムは反射帯域全体で２％未満の平均光透過率を有し、１０ｎｍ又は長波長帯域縁部より長い波長を有する垂直入射の青色光の少なくとも８０パーセントを透過する、実施形態１に記載の光学フィルタである。
【０１０２】
実施形態２６は、反射帯域は第２の帯域縁部を有し、第１の帯域縁部は短波長帯域縁部であり、第２の帯域縁部は長波長帯域縁部であり、垂直入射におけるポリマー多層光学フィルムの少なくともいくつかの部分において、短波長帯域縁部は約４００ｎｍ以下であり、長波長帯域縁部は４２０〜４４０ｎｍの範囲であり、ポリマー多層光学フィルムは、反射帯域全体で２％未満の平均光透過率を有し、１０ｎｍ又は長波長帯域縁部より長い波長を有する青色光の少なくとも８０パーセントを透過する、実施形態１に記載の光学フィルタである。
【０１０３】
実施形態２７は、反射帯域は第２の帯域縁部を有し、第１の帯域縁部は短波長帯域縁部であり、第２の帯域縁部は長波長帯域縁部であり、垂直入射におけるポリマー多層光学フィルムの少なくとも一部分は、４４０ｎｍ〜４８０ｎｍの少なくとも８０パーセントを反射し、長波長帯域縁部より１０ｎｍ長く、かつ短波長帯域縁部より１０ｎｍ短い波長の青色光の５０％より多くを透過する、実施形態１に記載の光学フィルタである。
【０１０４】
実施形態２８は、垂直入射におけるポリマー多層光学フィルムの少なくとも一部分は、７９３ｎｍ〜１０６４ｎｍの波長範囲の赤外光の少なくとも８０パーセントを反射する、実施形態１に記載の光学フィルタである。
【０１０５】
実施形態２９は、垂直入射におけるポリマー多層光学フィルムの少なくとも一部分は、７７０ｎｍ〜１２００ｎｍの波長範囲の光の少なくとも８０パーセントを反射する、実施形態２８に記載の光学フィルタである。
【０１０６】
実施形態３０は、実施形態１の光学フィルタを備える眼鏡レンズである。
【０１０７】
実施形態３１は、
実施形態１による第１の光学フィルタを備える、第１の眼鏡レンズと、
実施形態１による第２の光学フィルタを備える、第２の眼鏡レンズと、
第１のレンズ取付部、及び第１のレンズ取付部の近傍にある第２のレンズ取付部を有するフレームであって、第１の眼鏡レンズは第１のレンズ取付部に取り付けられ、第２の眼鏡レンズは第２のレンズ取付部に取り付けられる、フレームとを備える眼鏡である。
【０１０８】
実施形態３２は、ポリマー多層光学フィルムを備える光学フィルタであって、このフィルムは反射帯域を有し、
フィルムは、第１の位置において垂直入射でレンズに入射する光に対して第１の反射帯域縁部波長を有し、第１の位置において２５°の入射角でレンズに入射する光に対して第２の反射帯域縁部波長を有し、第２の反射帯域縁部波長は、第１の反射帯域縁部波長とは第１のパーセンテージだけ異なり、
フィルムは、第１の位置とは異なる第２の位置において２５°の入射角でレンズに入射する光に対して、第３の反射帯域縁部波長を有し、第３の反射帯域縁部波長は、第１の反射帯域縁部波長とは、第１のパーセンテージの１／２未満である第２のパーセンテージだけ異なり、
第１の反射帯域縁部波長、第２の反射帯域縁部波長、及び第３の反射帯域縁部波長の各々は、反射帯域の短波長側において短波長帯域縁部の波長であるか、又は、第１の反射帯域縁部波長、第２の反射帯域縁部波長、及び第３の反射帯域縁部波長の各々は、反射帯域の長波長側において長波長帯域縁部の波長である、光学フィルタである。
【０１０９】
実施形態３３は、第１のパーセンテージが３．５パーセントより大きい、実施形態３２に記載の光学フィルタである。
【０１１０】
実施形態３４は、第１のパーセンテージが少なくとも３．７パーセントである、実施形態３３に記載の光学フィルタである。
【０１１１】
実施形態３５は、第２のパーセンテージが２パーセント未満である、実施形態３２に記載の光学フィルタである。
【０１１２】
実施形態３６は、第１のパーセンテージが少なくとも３．７パーセントであり、第２のパーセンテージが１．５パーセント未満である、実施形態３２に記載の光学フィルタである。
【０１１３】
実施形態３７は、第２のパーセンテージが約１パーセント未満である、実施形態３６に記載の光学フィルタである。
【０１１４】
実施形態３８は、第２のパーセンテージが第１のパーセンテージの１／３未満である、実施形態３２に記載の光学フィルタである。
【０１１５】
実施形態３９は、第２のパーセンテージが第１のパーセンテージの１／４未満である、実施形態３２に記載の光学フィルタである。
【０１１６】
実施形態４０は、
光学フィルムが、第１の位置において垂直入射でレンズに入射する光に対して第１の反射帯域中心波長を有し、第１の位置において２５°の入射角でレンズに入射する光に対して第２の反射帯域中心波長を有し、第２の反射帯域中心波長は、第１の反射帯域中心波長とは第３のパーセンテージだけ異なり、
光学フィルムが、第２の位置において２５°の入射角でレンズに入射する光に対して第３の反射帯域中心波長を有し、第３の反射帯域中心波長は、第１の反射帯域中心波長とは、第３のパーセンテージの１／２未満である第４のパーセンテージだけ異なる、実施形態３２に記載の光学フィルタである。
【０１１７】
実施形態４１は、第３のパーセンテージが少なくとも３．７パーセントである、実施形態４０に記載の光学フィルムである。
【０１１８】
実施形態４２は、第４のパーセンテージが約１パーセント未満である、実施形態４１に記載の光学フィルタである。
【０１１９】
実施形態４３は、第４のパーセンテージが第３のパーセンテージの１／４未満である、実施形態４０に記載の光学フィルタである。
【０１２０】
実施形態４４は、第１の反射帯域中心波長と第２の反射帯域中心波長との間の差の絶対値が少なくとも１２ｎｍであり、第１の反射帯域中心波長と第３の反射帯域中心波長との間の差の絶対値が６ｎｍ未満である、実施形態４０に記載の光学フィルタである。
【０１２１】
実施形態４５は、第１の反射帯域中心波長と第２の反射帯域中心波長との間の差の絶対値が少なくとも１５ｎｍであって、第１の反射帯域中心波長と第３の反射帯域中心波長との間の差の絶対値が約５ｎｍ以下である、実施形態４０に記載の光学フィルタである。
【０１２２】
実施形態４６は、光学フィルムが、第１の位置における３０°の入射角において第４の反射帯域中心波長を有し、第４の反射帯域中心波長は、第１の反射帯域中心波長とは第５のパーセンテージだけ異なり、光学フィルムは、第１の位置及び第２の位置とは異なる第３の位置における３０°の入射角において第５の反射帯域中心波長を有し、第５の反射帯域中心波長は、第１の反射帯域中心波長とは、第５のパーセンテージの１／２未満である第６のパーセンテージだけ異なる、実施形態４０に記載の光学フィルタである。
【０１２３】
実施形態４７は、第６のパーセンテージが第５のパーセンテージの１／３未満である、実施形態４６に記載の光学フィルタである。
【０１２４】
実施形態４８は、第６のパーセンテージが第５のパーセンテージの１／４未満である、実施形態４６に記載の光学フィルタである。
【０１２５】
実施形態４９は、第１の反射帯域縁部波長、第２の反射帯域縁部波長、及び第３の反射帯域縁部波長の各々が、長波長帯域縁部の波長であり、第１の反射帯域縁部波長、第２の反射帯域縁部波長、第３の反射帯域縁部波長の各々が、１０６４ｎｍより長い、実施形態３２に記載の光学フィルタである。
【０１２６】
実施形態５０は、第１の位置における垂直入射の反射帯域が、少なくとも７９３ｎｍ〜１０６４ｎｍの波長を含む、実施形態４９に記載の光学フィルタである。
【０１２７】
実施形態５１は、第１の位置における垂直入射の反射帯域が、少なくとも７６０ｎｍ〜１３００ｎｍの波長を含む、実施形態５０に記載の光学フィルタである。
【０１２８】
実施形態５２は、第１の位置における垂直入射の反射帯域が、６０ｎｍ以下の幅（ＦＷＨＭ）を有し、かつ５５０ｎｍを含む、実施形態３２に記載の光学フィルタである。
【０１２９】
実施形態５３は、第１の位置における垂直入射の反射帯域が、４０ｎｍ以下の幅（ＦＷＨＭ）を有し、かつ５５０ｎｍを含む、実施形態３２に記載の光学フィルタである。
【０１３０】
実施形態５４は、第１の光線がレンズの外面から垂直入射で第１の位置に入射するとき、第１の光線が外面の反対側のレンズの近傍の点を通過し、第２の光線がレンズの外面から２５°の入射角で第２の位置に入射するとき、第２の光線がその点を通過する、実施形態３２に記載の光学フィルタである。
【０１３１】
実施形態５５は、実施形態３２の光学フィルタを備える眼鏡レンズである。
【０１３２】
実施形態５６は、
実施形態３２による第１の光学フィルタを備える第１の眼鏡レンズと、
実施形態３２による第２の光学フィルタを備える第２の眼鏡レンズと、
第１のレンズ取付部、及び第１のレンズ取付部の近傍にある第２のレンズ取付部を有するフレームであって、第１の眼鏡レンズが第１のレンズ取付部に取り付けられ、第２の眼鏡レンズが第２のレンズ取付部に取り付けられるフレームと、を備える眼鏡である。
【０１３３】
実施形態５７は、反射帯域を有するポリマー多層光学フィルムを備える光学フィルタであって、空気中でレンズの外面に入射し、外面の反対側のレンズの近傍の固定点を通過する光線の入射位置が、外面の一部分を通って変化して、その結果、外面の光線の入射角が０°〜２５°に変化するとき、光学フィルタが２．５パーセント未満の第１の最大変化量を有する反射帯域縁部波長を提供する。
【０１３４】
実施形態５８は、第１の最大変化量が２パーセント未満である、実施形態５７に記載の光学フィルタである。
【０１３５】
実施形態５９は、第１の最大変化量が１．５パーセント未満である、実施形態５７に記載の光学フィルタである。
【０１３６】
実施形態６０は、第１の最大変化量が１パーセント未満である、実施形態５７の光学フィルタである。
【０１３７】
実施形態６１は、入射角が０°〜３０°に変化するとき、反射帯域縁部波長が３パーセント未満の第２の最大変化量を有する、実施形態５７に記載の光学フィルタである。
【０１３８】
実施形態６２は、第２の最大変化量が２．５パーセント未満である、実施形態６１に記載の光学フィルタである。
【０１３９】
実施形態６３は、第２の最大変化量が２パーセント未満である、実施形態６１に記載の光学フィルタである。
【０１４０】
実施形態６４は、第２の最大変化量が１．５パーセント未満である、実施形態６１に記載の光学フィルタである。
【０１４１】
実施形態６５は、レンズが曲率半径を有し、固定点がレンズの湾曲の中心から少なくとも曲率半径の半分だけ離された、実施形態５７に記載の光学フィルタである。
【０１４２】
実施形態６６は、レンズの弧長を含包し、かつ固定点を含包する面内で、入射位置が実質的に連続的に変化する、実施形態５７に記載の光学フィルタである。
【０１４３】
実施形態６７は、外面における光線の入射角が０°〜２５°で変化するとき、光学フィルタが、２．５パーセント未満の第３の最大変化量を有する反射帯域中心波長を提供する、実施形態５７に記載の光学フィルタである。
【０１４４】
実施形態６８は、第３の最大変化量が１パーセント未満である、実施形態６７に記載の光学フィルタである。
【０１４５】
実施形態６９は、外面における光線の入射角が０°〜２５°で変化するとき、５５０ｎｍの波長が反射帯域にとどまり、かつ反射帯域の幅（ＦＷＨＭ）が６０ｎｍ以下にとどまる、実施形態５７に記載の光学フィルタである。
【０１４６】
実施形態７０は、外面における光線の入射角が０°〜２５°で変化するとき、５５０ｎｍの波長が反射帯域にとどまり、かつ反射帯域の幅（ＦＷＨＭ）が４０ｎｍ以下にとどまる、実施形態５７に記載の光学フィルタである。
【０１４７】
実施形態７１は、外面における光線の入射角が０°〜２５°で変化するとき、反射帯域縁部波長が１０６４ｎｍより大きくとどまる、実施形態５７に記載の光学フィルタである。
【０１４８】
実施形態７２は、外面における光線の入射角が０°〜２５°で変化するとき、少なくとも７９３ｎｍ〜１０６４ｎｍの波長が反射帯域にとどまる、実施形態５７に記載の光学フィルタである。
【０１４９】
実施形態７３は、第１の眼鏡レンズを備える眼鏡であって、第１の眼鏡レンズは実施形態５７による光学フィルタを備える眼鏡である。
【０１５０】
実施形態７４は、着用されたときに固定点が目の回転の中心となるように構成される、実施形態７３に記載の眼鏡である。
【０１５１】
実施形態７５は、
実施形態５７による第１の光学フィルタを備える第１の眼鏡レンズと、
実施形態５７による第２の光学フィルタを備える第２の眼鏡レンズと、
第１のレンズ取付部、及び第１のレンズ取付部の近傍にある第２のレンズ取付部を有するフレームであって、第１の眼鏡レンズが第１のレンズ取付部に取り付けられ、第２の眼鏡レンズが第２のレンズ取付部に取り付けられるフレームと、を備える眼鏡である。
【０１５２】
実施形態７６は、実施形態１〜２９のいずれか、又は実施形態３２〜５４のいずれか、又は実施形態５７〜７２のいずれかに記載の光学フィルタを備える眼鏡レンズである。
【０１５３】
実施形態７７は、６〜９のベースカーブ数を有する、実施形態７６に記載の眼鏡レンズである。
【０１５４】
実施形態７８は、８〜９のベースカーブ数を有する、実施形態７７に記載の眼鏡レンズである。
【０１５５】
実施形態７９は、実施形態１〜２９のいずれか、又は実施形態３２〜５４のいずれか、又は実施形態５７〜７２のいずれかに記載の光学フィルタを備える、フェイスシールドである。
【０１５６】
実施形態８０は、実施形態１〜２９のいずれか、又は実施形態３２〜５４のいずれか、又は実施形態５７〜７２のいずれかに記載の光学フィルタを備える、ゴーグルである。
【０１５７】
実施形態８１は、実施形態１〜２９のいずれか、又は実施形態３２〜５４のいずれか、又は実施形態５７〜７２のいずれかに記載の光学フィルタを備える、頭部装着型ディスプレイである。
【０１５８】
実施形態８２は、光学検出器を備える機械視覚システムであって、光学検出器は、実施形態１〜２９のいずれか、又は実施形態３２〜５４のいずれか、又は実施形態５７〜７２のいずれかに記載の光学フィルタを備える、機械視覚システムである。
【０１５９】
図における要素の説明は、別途示さない限り、他の図において対応する要素に等しく適用されると理解されたい。以上、本明細書において具体的な実施形態を図示し説明したが、本開示の範囲を逸脱することなく、図示及び説明された具体的な実施形態を、種々の代替的かつ／又は均等な実現形態で置き換えることができることは、当業者には認識されるであろう。本出願は、本明細書において説明した具体的な実施形態のいかなる適合例又は変形例をも包含することを意図している。したがって、本開示は、特許請求の範囲及びその均等物によってのみ限定されるものとする。
【図１】
2018530783.tif 000004
【図２】
2018530783.tif 000005
【図３】
2018530783.tif 000006
【図４】
2018530783.tif 000007
【図５】
2018530783.tif 000008
【図６】
2018530783.tif 000009
【図７】
2018530783.tif 000010
【図８】
2018530783.tif 000011
【図９】
2018530783.tif 000012
【図１０】
2018530783.tif 000013
【図１１】
2018530783.tif 000014
【図１２】
2018530783.tif 000015
【図１３Ａ】
2018530783.tif 000016
【図１３Ｂ】
2018530783.tif 000017
【図１４】
2018530783.tif 000018
【図１５】
2018530783.tif 000019
【国際調査報告】
2018530783.tif 000020
2018530783.tif 000021